(57)【特許請求の範囲】
【請求項１】
フィルム状基材と、該フィルム状基材の少なくとも一方の表面上に設けられた粘着剤層と、を備える携帯電子機器の部材固定用粘着シートであって、
前記粘着剤層として、前記フィルム状基材の第１表面上に設けられた第１粘着剤層と、前記フィルム状基材の第２表面上に設けられた第２粘着剤層と、を備え、
前記各粘着剤層の厚さは２０μｍ以下であり、
前記フィルム状基材の厚さは２μｍ以上５００μｍ以下であり、
前記粘着シートの総厚さは５〜５００μｍであり、
前記粘着剤層の表面を部分的に覆うコート層をさらに備え、
前記第１粘着剤層および前記第２粘着剤層の少なくとも一方の粘着剤層の表面に前記コート層が部分的に配置されており、
前記粘着シートは、前記粘着剤層と前記コート層とによって構成された接着面を有しており、前記コート層は、前記接着面の一端から他端に向かって線状に延びる部分を有しており、前記線状に延びる部分は、前記接着面を構成する第１面と、該第１面に対して該粘着剤層側に位置する第２面と、を有しており、前記線状に延びる部分の第２面は、該線状に延びる部分の長手方向に直交する断面において、全体としてなだらかな曲線で構成されており、
前記コート層は、前記粘着シートの接着面において、線状に延びる複数の部分から構成される格子状パターンを有しており、前記線状に延びる部分の幅は０．１〜０．７ｍｍであり、間隔は１．５〜１０ｍｍであり、ピッチは１．５〜２０ｍｍであり、
前記コート層の厚さは３μｍ未満であり、
前記粘着剤層の厚さＴＡに対する前記コート層の厚さＴＣの比（ＴＣ／ＴＡ）は０．７５以下であり、
前記粘着シートの厚み公差は５０％以下であり、
前記粘着シートにおける前記コート層が配置された接着面は、５Ｎ／２０ｍｍ以上の２４時間経過後接着力を示す、粘着シート。
【請求項２】
前記フィルム状基材の厚さは５μｍ未満である、請求項１に記載の粘着シート。
【請求項３】
総厚さが５０μｍ以下である、請求項２に記載の粘着シート。
【請求項４】
前記コート層が配置された前記粘着剤層の表面は、コート層配置部とコート層非配置部とを有しており、前記粘着剤層の表面における前記コート層非配置部の面積割合は７０％以上である、請求項１〜３のいずれか一項に記載の粘着シート。
【請求項５】
請求項１〜４のいずれか一項に記載の粘着シートと、該粘着シートの接着面を保護する剥離ライナーと、を備えており、
前記剥離ライナーは、剥離性表面を有する剥離性支持体を備えており、
前記剥離性支持体は、ライナー基材の少なくとも一方の表面に剥離処理層を有するものであり、
前記剥離処理層は、シリコーン系、長鎖アルキル系、フッ素系または硫化モリブデン系剥離処理剤により前記ライナー基材を表面処理して形成されたものである、剥離ライナー付き携帯電子機器用粘着シート。
【請求項６】
剥離性支持体の剥離性表面上に粘着剤層を形成する工程と、フィルム状基材の表面に前記粘着剤層を転写する工程と、を含む、請求項１〜４のいずれか一項に記載の粘着シートを製造する方法であって、
前記剥離性支持体の剥離性表面上にはコート層が部分的に形成されており、前記粘着剤層を形成する工程は、前記コート層が形成された前記剥離性表面上に粘着剤層をさらに形成する工程であるか；あるいは
前記剥離性支持体の剥離性表面上にはコート層が形成されておらず、前記粘着剤層を転写する工程の後、前記剥離性支持体を前記粘着剤層から除去し、
剥離性表面上にコート層が部分的に形成されたコート層形成剥離性支持体を用意し、前記コート層形成剥離性支持体を、該コート層が前記粘着シートの接着面に転写されるように該粘着剤層に重ねる；のいずれかを満足し、
ここで、
前記剥離性支持体は、ライナー基材の少なくとも一方の表面に剥離処理層を有するものであり、
前記剥離処理層は、シリコーン系、長鎖アルキル系、フッ素系または硫化モリブデン系剥離処理剤により前記ライナー基材を表面処理して形成されたものである、製造方法。
【発明の詳細な説明】
【技術分野】
【０００１】
本発明は、携帯電子機器用粘着シートに関する。
【背景技術】
【０００２】
一般に、粘着剤（感圧接着剤ともいう。以下同じ。）は室温付近の温度域において柔らかい固体（粘弾性体）の状態を呈し、圧力により簡単に被着体に接着する性質を有する。このような性質を活かして、粘着剤は、基材の少なくとも一方の表面に粘着剤層を設けた基材付き粘着シートの形態で、例えば、各種物品を固定したり、各種物品の表面保護、あるいは装飾など所望の外観を得る等の目的で広く利用されている。この種の従来技術を開示する文献として、特許文献１および２が挙げられる。
【先行技術文献】
【特許文献】
【０００３】
【特許文献１】特開２００６−７０２７３号公報
【特許文献２】特開２０００−１６０１１７号公報
【発明の概要】
【発明が解決しようとする課題】
【０００４】
上記各種用途に用いられる粘着シートは、被着体に貼り付けるときに、粘着シートと被着体との間に空気等の流動性異物が残り、この異物が気泡等（空気だまり等）となって外観品質の低下を引き起こす場合がある。上記のような気泡等は接着力の低下など粘着特性に悪影響を及ぼす点でも望ましくない。このような気泡等の発生を予防し、または発生した気泡等を除去する性質（以下「空気抜け性」ともいう。）を付与することを目的として、粘着シートの粘着面を保護する剥離ライナーの表面に凸条を形成し、該凸条を利用して該シートの粘着剤層表面に溝を形成する技術が知られている（特許文献１）。上記粘着面と被着体との間に残ろうとする空気等は、粘着剤層の表面に形成された溝から除去され得る。なお、特許文献２は、粘着剤層の表面に非粘着性層を部分的に積層することを開示する先行技術文献である。
【０００５】
ところで、粘着シートの好ましい適用対象の一つに、近年普及が著しいスマートフォン等の携帯電子機器が挙げられる。上記携帯電子機器は、その携帯性ゆえ、小型化、軽量化の要求が強く、また同時に、サイズや重量を犠牲にすることなく、さらなる大容量化、高機能化を実現することも求められている。したがって、携帯電子機器に用いられる粘着シートも、必要な性能（例えば接着力）を維持しつつ、さらなる薄幅化、薄厚化の傾向にある。しかし、特許文献１で提案されているような、粘着面に溝を有する粘着シートは、薄厚化した場合に溝の深さも制限され、当該溝の深さが所定値以下になると、空気抜け性が損なわれてしまう。具体的には、剥離ライナーに所定サイズの凸条を形成して粘着剤層表面に溝として転写し得るように構成しても、粘着剤層表面に形成される溝の深さが３μｍ未満であると、剥離ライナー除去後から被着体への貼り合わせまでの時間や温度条件等に対応した粘着剤層の粘弾性作用によって、上記溝は、被着体への貼り合わせまでの間に縮小、消失してしまう。そうなると、所望の空気抜け性は得られない。
【０００６】
本発明は、上記の知見に基づいて創出されたものであり、粘着剤層に設けられる空気抜け手段の深さが制限された携帯電子機器用途において、良好な空気抜け性を有し、粘着シートの接着面が平滑で、被着体への貼り付け後の早い段階から良好な粘着特性を示す粘着シートを提供することを目的とする。
【課題を解決するための手段】
【０００７】
本発明によると、携帯電子機器用粘着シートが提供される。この粘着シートは、フィルム状基材と、該フィルム状基材の少なくとも一方の表面に設けられた粘着剤層と、を備える。前記粘着剤層の厚さは２０μｍ以下である。また、前記粘着剤層の表面を部分的に覆うコート層をさらに備える。さらに、前記コート層の厚さは３μｍ未満である。
上記のように、粘着剤層の厚さが制限された粘着シートにおいて、厚さ３μｍ未満のコート層を空気抜け手段として利用することによって、良好な空気抜け性が実現される。したがって、上記構成を有する粘着シートは、薄厚化が要求される用途、典型的には携帯電子機器用途、に特に好ましい。また、粘着剤層上に設けられるコート層の厚さは３μｍ未満に制限されているので、コート層を原因とする粘着シート接着面における平滑性の低下が抑制または防止される。さらに、上記厚さのコート層は、被着体に貼り付けたときに、粘着剤とコート層とからなる粘着シート接着面が被着体に馴染みやすい。そのため、上記構成の粘着シートは、被着体への貼り付け後の早い段階から良好な粘着特性を発現する。
【０００８】
ここに開示される粘着シートの好ましい一態様では、前記粘着剤層の厚さＴＡに対する前記コート層の厚さＴＣの比（ＴＣ／ＴＡ）は０．７５以下である。このように構成することで、粘着シート接着面の平滑性の低下は抑制され、優れた接着力を実現することができる。また、コート層の厚さを粘着剤層の厚さに対して相対的に制限することで、例えば剥離性支持体の表面上にコート層を部分的に形成し、その上に粘着剤層をさらに形成する態様において、剥離性支持体表面上に形成されたコート層に対して粘着剤が十分に供給され、良好な積層状態が得られる。このような観点から、粘着剤層の厚さは、上記比（ＴＣ／ＴＡ）を満足しつつ、１μｍ以上とすることが適当であり、好ましくは２μｍ以上、より好ましくは３μｍ以上である。
【０００９】
ここに開示される粘着シートの好ましい一態様では、前記粘着剤層として、前記フィルム状基材の第１表面上に設けられた第１粘着剤層と、前記フィルム状基材の第２表面上に設けられた第２粘着剤層と、を備える。また、前記第１粘着剤層および第２粘着剤層の少なくとも一方の粘着剤層の表面に前記コート層が部分的に配置されている。このような両面接着性の粘着シートは、物品や部材を固定する用途に好ましく用いられる。
【００１０】
ここに開示される粘着シートの好ましい一態様では、前記フィルム状基材の厚さは５μｍ未満である。基材の厚さが制限されていることは、粘着シートの薄厚化の点で有利であり、上記厚さを有する基材を備える粘着シートは、携帯電子機器用途に好ましく適用され得る。
【００１１】
ここに開示される粘着シートの好ましい一態様では、粘着シートの総厚さは５０μｍ以下である。このような薄厚の粘着シートにおいて、ここに開示される技術による空気抜け性は良好に発揮される。
【００１２】
また、本発明によると、ここに開示されるいずれかの粘着シートと、該粘着シートの接着面を保護する剥離ライナーと、を備える剥離ライナー付き携帯電子機器用粘着シートが提供される。この剥離ライナーの表面のうち前記接着面側の表面は、平滑に形成されていることが好ましい。このように構成することで、粘着特性が向上する傾向がある。また、ここに開示される技術によると、上記構成を採用して、剥離ライナーをコート層転写用フィルムとして利用する場合に、良好なコート層転写性を実現することができる。
【００１３】
また、本発明によると、少なくとも一方の表面が剥離性表面である剥離性支持体を備える粘着シート用剥離ライナーが提供される。前記剥離性支持体の剥離性表面上には、粘着シートに転写可能なコート層が設けられている。そして、前記コート層の厚さは３μｍ未満である。このような剥離ライナーを用いて粘着シートの粘着剤層表面にコート層を転写することで、良好な空気抜け性を実現し得る粘着シートが提供され得る。
【００１４】
また、本発明によると、ここに開示されるいずれかの粘着シートを製造する方法が提供される。この製造方法は、剥離性支持体の剥離性表面上に粘着剤層を形成する工程と、フィルム状基材の表面に前記粘着剤層を転写する工程と、を含む。また、好ましい一態様では、前記剥離性支持体の剥離性表面上にはコート層が部分的に形成されており、前記粘着剤層を形成する工程は、前記コート層が形成された前記剥離性表面上に粘着剤層をさらに形成する工程である。あるいは、他の好ましい一態様では、前記剥離性支持体の剥離性表面上にはコート層が形成されていない。この態様では、前記粘着剤層を転写する工程の後、前記剥離性支持体を前記粘着剤層から除去する工程を含む。また、剥離性表面上にコート層が部分的に形成されたコート層形成剥離性支持体を用意する工程と、前記コート層形成剥離性支持体を該コート層が前記粘着シートの接着面に転写されるように該粘着剤層に重ねる工程とを含む。上記の方法を採用することによって、ここに開示される粘着シート（典型的にはコート層の厚さが３μｍ未満である粘着シート、例えば基材の厚さが所定値以下である粘着シート）が好ましく実現される。さらに好ましい一態様では、ここに開示されるいずれかの粘着シート製造方法は、剥離性支持体の剥離性表面上にコート層を部分的に形成する工程と；前記コート層が形成された前記剥離性表面上に粘着剤層をさらに形成する工程と；フィルム状基材の表面に前記粘着剤層を転写する工程と；を含む。このような転写法を採用することにより、ここに開示される構成の粘着シートを精度よく且つ効率的に製造することができる。
【図面の簡単な説明】
【００１５】
【図１】一実施形態に係る粘着シートを模式的に示す上面図である。
【図２】図１のII−II線における断面図である。
【図３】好ましい一態様に係るコート層の線状に延びる部分の断面（長手方向に直交する断面）を拡大して示す模式的断面図である。
【図４】図３のコート層の左端部をさらに拡大して示す模式的断面図である。
【図５】図３のコート層の右端部をさらに拡大して示す模式的断面図である。
【図６】一実施形態に係る剥離ライナー付き粘着シートを模式的に示す断面図である。
【図７】他の実施形態に係る剥離ライナー付き粘着シートを模式的に示す断面図である。
【図８】一実施形態に係る粘着シート用剥離ライナーを模式的に示す断面図である。
【発明を実施するための形態】
【００１６】
以下、本発明の好適な実施形態を説明する。なお、本明細書において特に言及している事項以外の事柄であって本発明の実施に必要な事柄は、本明細書に記載された発明の実施についての教示と出願時の技術常識とに基づいて当業者に理解され得る。本発明は、本明細書に開示されている内容と当該分野における技術常識とに基づいて実施することができる。また、以下の図面において、同じ作用を奏する部材・部位には同じ符号を付して説明することがあり、重複する説明は省略または簡略化することがある。また、図面に記載の実施形態は、本発明を明瞭に説明するために模式化されており、製品として実際に提供される本発明の粘着シートのサイズや縮尺を必ずしも正確に表したものではない。
【００１７】
また、本明細書における粘着シートの概念には、粘着テープ、粘着ラベル、粘着フィルム等と称され得るものが包含される。また、ここに開示される粘着シートは、ロール状であってもよく、枚葉状であってもよい。あるいは、さらに種々の形状に加工された形態のシートであってもよい。
【００１８】
図１は一実施形態に係る粘着シートを模式的に示す上面図であり、図２は図１のII−II線における断面図である。図面を参照しながら、この実施形態の粘着シートについて説明する。
【００１９】
図１，２に示すように、この実施形態に係る粘着シート１は、フィルム状基材１０と粘着剤層２０との積層構造を有する。フィルム状基材１０は、粘着剤層２０を支持している。粘着シート１において、粘着剤層２０側の表面２０Ａは接着面１Ａを構成している。粘着シート１の他方の表面（フィルム状基材１０側の表面）１Ｂは非接着面である。
【００２０】
粘着剤層２０の表面２０Ａには、コート層３０が部分的に配置されている。換言すると、粘着剤層表面２０Ａは、コート層３０によって部分的に覆われている。コート層３０は、粘着シート１の被着体への貼り合わせ時に、粘着シート１と被着体との間で空気等が通る通路となり、空気抜け性を付与する。
【００２１】
コート層３０の厚さは、３μｍ未満に設定されている。これによって、良好な空気抜け性を得られ、かつ、粘着シート１の接着面１Ａが平滑となる。また、被着体への貼り付け後の早い段階から良好な粘着特性を発揮することができる。また、粘着剤層表面２０Ａへのコート層３０の積層性や外観性も向上する。コート層の厚さは、好ましくは２μｍ以下（典型的には２μｍ未満）である。なお、この実施形態のコート層３０の厚さは、約１．５μｍである。コート層の厚さは、粘着シートの断面をＳＥＭ（走査型電子顕微鏡）またはＴＥＭ（透過型電子顕微鏡）で観察することにより把握することができる。
【００２２】
また、粘着シート接着面１Ａの平滑性や粘着剤層２０上への積層性の観点から、コート層３０の厚さは、粘着剤層２０の厚さと同程度か、粘着剤層２０の厚さよりも薄いことが好ましい。好ましい一態様では、粘着剤層２０の厚さＴＡに対するコート層３０の厚さＴＣの比（ＴＣ／ＴＡ）が０．７５以下であり、より好ましくは０．７０以下、さらに好ましくは０．５以下（例えば０．４以下）である。
【００２３】
コート層３０は、粘着シート１の接着面１Ａにおいて所定のパターン（コート層パターン）４０を呈している。この実施形態では、コート層３０は格子状パターン４０を呈している。コート層３０の格子状パターン４０は、具体的には、粘着シート１の接着面１Ａにおいて第１ストライプ状パターン部４２と、第１ストライプ状パターン部４２と交差するように配置された第２ストライプ状パターン部４４とからなる。
【００２４】
第１ストライプ状パターン部４２は、接着面１Ａの一端から他端に向かって直線状に延びる複数の部分（線状に延びる部分。本実施形態では帯状部分）５０から構成されており、これら複数の線状に延びる部分５０は、その幅方向にて間隔をおいて平行に配置されている。この実施形態では、線状に延びる部分５０は、その長手方向が粘着シート１の幅方向の端部と交差する角度で配置されており、それぞれ接着面１Ａの両端に到達している。
【００２５】
第２ストライプ状パターン部４４も、第１ストライプ状パターン部４２と同様に、接着面１Ａの一端から他端に向かって直線状に延びる複数の部分（線状に延びる部分。本実施形態では帯状部分）５０から構成されており、これら複数の線状に延びる部分５０は、その幅方向にて間隔をおいて平行に配置されている。この実施形態では、線状に延びる部分５０は、その長手方向が粘着シート１の幅方向の端部と交差する角度で配置されており、それぞれ接着面１Ａの両端に到達している。なお、この実施形態では、線状に延びる部分５０は直線状の帯状部分であるが、これに限定されず、各線状に延びる部分は曲線状に延びるものであってもよい。その場合、複数の線状に延びる部分が形成し得るストライプ状パターンは波状等であり得る。また、線状に延びる部分の本数は、粘着シートの接着面の形状やサイズ等との関係で決定され得るため、特定の本数に制限されるものではない。
【００２６】
また、この実施形態では、第１ストライプ状パターン部４２と第２ストライプ状パターン部４４とは、第１ストライプ状パターン部４２の線状に延びる部分５０と第２ストライプ状パターン部４４の線状に延びる部分５０とがほぼ直交するように交差している。したがって、第１ストライプ状パターン部４２の線状に延びる部分５０と第２ストライプ状パターン部４４の線状に延びる部分５０とは、部分的に重なっている。
【００２７】
なお、本明細書において格子状パターンとは、典型的には、互いに交差する２つのストライプ状パターン部を含むパターンを指し、本実施形態のような斜方格子だけでなく、正方格子、三角格子等の各種の格子形状を包含する。線状に延びる部分が直線状の場合、２つのストライプ状パターン部の交差角度（鋭角側）は、１０度〜９０度（好ましく４５度〜９０度、典型的には６０度〜９０度）の範囲内で設定され得る。また、ここに開示される格子状パターンには、屈曲を繰り返す複数の線状に延びる部分から構成されるストライプ状パターン部を含むパターン、例えば六角格子のようなパターンも包含されるものとする。そのようなパターンは、隣りあう線状に延びる部分同士が一部で接続したものであり得る。空気抜け性の観点から、コート層は、１または２以上のストライプ状パターン部を有することが好ましい。コート層パターン（典型的には格子状パターン）は、第３のストライプ状パターン部を有するものであってもよい。
【００２８】
次に、コート層３０の好ましい一態様について説明する。図３は、コート層の線状に延びる部分の断面（長手方向に直交する断面）を拡大して示す模式的断面図であり、図４は、図３のコート層の左端部をさらに拡大して示す模式的断面図であり、図５は、図３のコート層の右端部をさらに拡大して示す模式的断面図である。
【００２９】
図３に示すように、コート層３０の線状に延びる部分５０は、粘着剤層２０の表面２０Ａに部分的に積層された薄い層であり、粘着シート１の接着面１Ａを構成する第１面５２と、第１面５２に対して粘着剤層２０側に位置する第２面５４と、を有する。具体的には、線状に延びる部分５０の表面は、第１面５２と、第１面（外表面）５２の反対面である第２面（内表面）５４とから構成されている。
【００３０】
線状に延びる部分５０の第１面５２は、粘着剤層２０の外表面と面一であるか、粘着剤層２０の外表面よりもわずかに盛り上がっている。空気抜け性の観点からは、線状に延びる部分５０の第１面５２は、粘着剤層２０の外表面よりもわずかに盛り上がっていることが好ましい。線状に延びる部分の第１面の盛り上がり高さ（粘着剤層外表面（厳密には粘着剤層外表面によって形成される仮想平面）に対する高さ）は、線状に延びる部分の厚さの３０％未満（例えば１０％未満）であることが好ましい。なお、線状に延びる部分の厚さはコート層の厚さと基本的に同じである。
【００３１】
線状に延びる部分５０の第２面５４は、線状に延びる部分５０の長手方向に直交する断面において、全体としてなだらかな曲線で構成されている。これにより、粘着剤層２０の表面を部分的に覆うコート層を備える粘着シートにおいて、良好な空気抜け性を得つつ、さらなる高品質化が可能となる。具体的には、図４に示すように、線状に延びる部分５０の第２面５４は、上記断面において、線状に延びる部分５０の一端（図では左端）５６を起点として中央に向かうにつれて、なだらかな曲線で粘着剤層２０の深さ方向（粘着剤層２０の厚さ方向）にめり込むように延びる部分を有している。同様に、図５に示すように、線状に延びる部分５０の第２面５４は、上記断面において、線状に延びる部分５０の他端（図では右端）５８を起点として中央に向かうにつれて、なだらかな曲線で粘着剤層２０の深さ方向（粘着剤層２０の厚さ方向）にめり込むように延びる部分を有している。これにより、粘着剤はコート層３０に良好にフィットする。上記端部（一端５６および他端５８）は、基本的に粘着シート１の接着面１Ａを構成し得るので、上記端部が高品質であることは、接着面１Ａが高品質であることに通じる。なお、上記一端５６および他端５８は、それぞれ線状に延びる部分５０の幅方向の一端および他端である。
【００３２】
なお、本明細書において「全体としてなだらかな曲線で構成されている」とは、全体としてなだらかな曲線を描いていることを意味し、一部（例えばコート層の底面等）に直線を有してもよい。また、倍率１万倍で観察したときに（具体的には、倍率１万倍でコート層の線状に延びる部分のＳＥＭまたはＴＥＭ断面画像を観察したときに）、その全体中に角がないことを意味し、好ましくは変曲点を有しない。サブミクロン（０．１μｍ）レベルで角がなく、好ましくは変曲点を有しないと言い換えてもよい。
【００３３】
また、本明細書における「線状に延びる部分の一端を起点として中央に向かうにつれて、なだらかな曲線で前記粘着剤層の深さ方向に延びる」は、具体的な傾斜角度や曲線形状に限定されるものではないが、典型的には、線状に延びる部分５０の長手方向に直交する断面において、線状に延びる部分５０の第２面５４を構成する線分上で、線状に延びる部分５０の一端（一端５６および他端５８）を始点として当該一端から中央に向かってＸμｍ進んだ地点における上記第２面５４の深さが１／√２Ｘμｍ未満（好ましくは１／√３Ｘμｍ未満、より好ましくは１／２Ｘμｍ未満、例えば１／３Ｘμｍ未満）であることを常に満足する程度のなだらかな傾斜を有することを包含する。上記線状に延びる部分５０の第２面５４の深さは、粘着剤層２０外表面（厳密には粘着剤層２０外表面によって形成される仮想平面）に対する上記第２面５４の深さを指すものとする。また、Ｘは正の整数であり、その上限は、上記線状に延びる部分５０の幅の１／２である。例えば、コート層３０の線状に延びる部分５０の厚さが３μｍ未満の場合、上記Ｘが１０μｍ以下の範囲（より限定的には５μｍ以下の範囲）において、線状に延びる部分５０の第２面５４を構成する線分上で、線状に延びる部分５０の一端を始点として当該一端から中央に向かってＸμｍ進んだ地点における上記第２面５４の深さが１／√３Ｘμｍ未満（好ましくは１／２Ｘμｍ未満、より好ましくは１／３Ｘμｍ未満、例えば１／４Ｘμｍ未満）であることを常に満足することが好ましい。
【００３４】
より具体的には、線状に延びる部分５０の第２面５４は、傾斜部６０と、傾斜部６０から連続する平坦部６２と、を有する。傾斜部６０は、上記断面において、線状に延びる部分５０の一端５６から粘着剤層２０の深さ方向に延びる形状を有する。また、上記第２面５４の平坦部６２は、線状に延びる部分５０の最深部を含む領域であり、この実施形態では、上記断面において粘着シート１の接着面１Ａにほぼ平行している。
【００３５】
この実施形態では、傾斜部６０は、線状に延びる部分５０の幅方向における一端５６から幅方向中央側に約１０μｍの領域内と、線状に延びる部分５０の幅方向における他端５８から幅方向中央側に約１０μｍの領域内と、に形成されている。第２面５４におけるそれ以外の領域（コート層３０の底部ともいえる。）は平坦部６２となっている。また、傾斜部６０は、粘着剤層２０側に凸に湾曲している。
【００３６】
なお、傾斜部が形成される領域は上記に限定されるものではなく、傾斜部は、コート層の線状に延びる部分の最深部の深さをＤμｍとしたとき、線状に延びる部分の幅方向における一端または他端から幅方向中央側に１０×Ｄμｍ（典型的には７×Ｄμｍ、例えば４×Ｄμｍ）の領域内に形成されていてもよい。例えば、コート層の線状に延びる部分の最深部の深さが０．５〜２μｍの範囲内である場合には、傾斜部は、線状に延びる部分の幅方向における一端または他端から幅方向中央側に２０μｍ（典型的には１４μｍ、例えば８．０μｍ）までの領域内、さらには５．０μｍ（典型的には３．５μｍ、例えば２．０μｍ）までの領域内に形成され得る。なお、上記線状に延びる部分の深さは、上記線状に延びる部分の第２面の深さであり、粘着剤層外表面（厳密には粘着剤層外表面によって形成される仮想平面）に対する上記線状に延びる部分の深さを指すものとする。最深部の深さも同様である。
【００３７】
また、傾斜部６０は、線状に延びる部分５０の幅方向における一端５６および他端５８から幅方向中央側に少なくとも約１μｍ（例えば２μｍ、典型的には３μｍ）の地点までは、粘着シート１の接着面１Ａに対して、倍率１万倍の断面画像（例えばＳＥＭ断面画像）にて認識できる程度の傾斜（具体的には、上記断面において接着面１Ａと傾斜部６０とがなす角が例えば５度以上、典型的には１０度以上となる傾斜）を有する。傾斜部６０の傾斜の程度は、上記断面において接着面１Ａと傾斜部６０とがなす角が凡そ６０度以下（例えば４５度以下、典型的には３０度以下）となる範囲内であることが適当である。
【００３８】
また、この実施形態におけるコート層３０の線状に延びる部分５０の最深部の深さは約１．５μｍであるが、上記最深部の深さは、これに限定されるものではない。コート層の線状に延びる部分の最深部の深さは、粘着剤層の厚さの半分以下（例えば１／３以下、典型的には１／５以下）程度とすることが好ましい。具体的には、コート層の線状に延びる部分の最深部の深さは、空気抜け性の観点から、０．１μｍ以上（例えば０．５μｍ以上、典型的には１μｍ以上）とすることが好ましい。また、上記最深部の深さは、１０μｍ以下とすることが好ましく、５μｍ以下（例えば３μｍ以下、典型的には２μｍ以下）とすることがより好ましい。コート層の第１面が粘着剤層の外表面とほぼ面一の場合は、コート層の線状に延びる部分の最深部の深さはコート層の厚さとほぼ同じとなる。なお、コート層の線状に延びる部分の最深部の深さは、粘着シートの断面をＳＥＭまたはＴＥＭで観察することにより把握することができる。
【００３９】
なお、ここに開示されるコート層は、上記の断面形状を有するものに限定されない。例えば、コート層の線状に延びる部分は、その長手方向に直交する断面の形状が、四角形状、台形状、三角形状等であってもよい。
【００４０】
コート層３０の各線状に延びる部分５０の幅（Ｗ１）は、本実施形態では約２００μｍであるが、これに限定されない。好ましい一態様では、コート層の各線状に延びる部分の幅（Ｗ１）は、０．１〜２ｍｍの範囲内で設定される。これにより、高い経時接着力と良好な空気抜け性とを両立することができる。上記線状に延びる部分の幅（Ｗ１）は、空気抜け性向上の観点から、より好ましくは０．２ｍｍ以上、さらに好ましくは０．３ｍｍ以上、特に好ましくは０．５ｍｍ以上である。他の好ましい一態様では、コート層の各線状に延びる部分の幅（Ｗ１）は凡そ１０μｍ以上である。空気抜け性の観点から、コート層の各線状に延びる部分の幅（Ｗ１）は、好ましくは５０μｍ以上、より好ましくは１００μｍ以上、さらに好ましくは１５０μｍ以上である。また、接着力や外観等の観点からは、上記線状に延びる部分の幅（Ｗ１）は、より好ましくは１．２ｍｍ以下、さらに好ましくは１．０ｍｍ以下、特に好ましくは０．７ｍｍ以下、さらに特に好ましくは０．５ｍｍ以下、最も好ましくは０．４ｍｍ以下である。第１ストライプ状パターン部の線状に延びる部分の幅（Ｗ１）と、第２ストライプ状パターン部の線状に延びる部分の幅（Ｗ１）とは、同じであってもよく、異なっていてもよい。
【００４１】
好ましい一態様では、空気抜け性の観点から、線状に延びる部分は、その厚さＴに対する幅Ｗの比（Ｗ／Ｔ）が凡そ５０以上である。上記比（Ｗ／Ｔ）は、より好ましくは凡そ８０以上であり、さらに好ましくは１００以上（典型的には１２０以上）である。また、空気抜け性と接着性とのバランスの観点から、上記比（Ｗ／Ｔ）は、凡そ５００以下（例えば２００以下、典型的には１６５以下）であることが好ましい。
【００４２】
コート層３０の第１ストライプ状パターン部４２を構成する線状に延びる部分５０の間隔（Ｗ２）は、本実施形態では約１．８ｍｍであり、第２ストライプ状パターン部４４を構成する線状に延びる部分５０の間隔（Ｗ２）も同様であるが、これに限定されない。第１ストライプ状パターン部を構成する線状に延びる部分の間隔（Ｗ２）は１．０〜１０ｍｍの範囲内に設定することが好ましい。これにより、高い経時接着力と空気抜け性とがバランスよく両立される傾向が高まる。ここで線状に延びる部分の間隔（Ｗ２）とは、粘着シートの接着面において隣りあう２つの線状に延びる部分の間に存在する部分の幅を指す。上記線状に延びる部分の間隔（Ｗ２）は、経時接着力向上等の観点から、より好ましくは１．５ｍｍ以上、さらに好ましくは２．５ｍｍ以上である。上記線状に延びる部分の間隔（Ｗ２）は、８ｍｍ以下（例えば５ｍｍ以下、典型的には３ｍｍ以下）程度であってもよい。第２ストライプ状パターン部を構成する線状に延びる部分の間隔（Ｗ２）も、上記第１ストライプ状パターン部を構成する線状に延びる部分の間隔（Ｗ２）として例示した範囲内から好ましく設定される。上記間隔（Ｗ２）は等間隔であることが好ましい。なお、第１ストライプ状パターン部を構成する線状に延びる部分の間隔（Ｗ２）と第２ストライプ状パターン部を構成する線状に延びる部分の間隔（Ｗ２）は、同じであってもよく、異なっていてもよい。
【００４３】
線状に延びる部分のピッチは、高い経時接着力と空気抜け性とをバランスよく両立する観点から、１〜２０ｍｍの範囲内とすることが好ましい。上記線状に延びる部分のピッチは、より好ましくは１．５ｍｍ以上、さらに好ましくは２ｍｍ以上（例えば２．５ｍｍ以上）であり、より好ましくは１５ｍｍ以下（例えば１２ｍｍ以下）であり、さらに好ましくは５ｍｍ以下である。なお、上記ピッチは、上記線状に延びる部分の幅方向の中心線間の距離（間隔）を指すものとする。
【００４４】
上記実施形態の構成は、粘着剤層２０の表面２０Ａに着目すると、粘着剤層２０の表面２０Ａには、コート層３０が配置されたコート層配置部７０と、コート層３０が配置されておらず粘着剤層２０が外表面に露出したコート層非配置部７２と、を有すると表現することができる。この粘着剤層表面２０Ａにおけるコート層配置部７０の構成（形状、配置状態、配置関係、サイズ等）は、粘着シート１の接着面１Ａにおけるコート層３０の構成と同じである。したがって、コート層配置部７０は、コート層パターン４０と同じ構成のパターン（格子状パターン）を有し、第１ストライプ状パターン部４２と同じ構成の第１ストライプ状パターン部を有し、第２ストライプ状パターン部４４と同じ構成の第２ストライプ状パターン部を有する。また、コート層配置部７０の第１ストライプ状パターン部は、第１ストライプ状パターン部４２が有する線状に延びる部分５０と同じ構成の線状に延びる部分を有し、コート層配置部７０の第２ストライプ状パターン部は、コート層３０の第２ストライプ状パターン部４４が有する線状に延びる部分５０と同じ構成の線状に延びる部分を有する。したがって、それらコート層配置部７０およびコート層非配置部７２の構成に関する説明はここでは省略する。
【００４５】
粘着シート１は、使用前においては、図６に示すように、接着面１Ａ側が剥離面となっている剥離ライナー１００によって保護された構成を有する剥離ライナー付き粘着シート１の形態であり得る。あるいはまた、フィルム状基材１０の背面（粘着剤層２０側の表面とは反対側の面）が剥離面となっており、粘着シート１を巻回することにより該背面に粘着剤層２０が当接して、粘着剤層２０がフィルム状基材１０の背面で保護された構成であってもよい。このような片面のみが接着性を有する片面接着性の粘着シート（片面粘着シート）は、例えば、接着面とは反対側の表面に装飾性、表面保護性等の特性が要求される場合や、塗料代替シートとして用いられる場合に好適である。
【００４６】
また、ここに開示される粘着シートが、図７に示す両面接着タイプの基材付き粘着シート（両面粘着シート）の場合には、粘着シート２は、フィルム状基材１０の各面（いずれも非剥離性）に粘着剤層２１，２２がそれぞれ設けられ、それらの粘着剤層２１，２２が、少なくとも該粘着剤層側が剥離面となっている剥離ライナー１０１，１０２によってそれぞれ保護された構成を有するものであり得る。なお、この粘着シート２では、粘着剤層２１の表面にのみコート層３０が部分的に配置されており、粘着剤層２２の表面にはコート層は設けられていない。あるいは、特に図示しないが、両面粘着シートは、フィルム状基材の各面（いずれも非剥離性）にそれぞれ粘着剤層が設けられ、それらのうち一方の粘着剤層が、両面が剥離面となっている剥離ライナーにより保護された構成を有していてもよい。この種の粘着シートは、該粘着シートを巻回して他方の粘着剤層を剥離ライナーの裏面に当接させることにより、２つの粘着剤層が１つの剥離ライナーによって保護された構成となる。上記両面粘着シートは、例えば接合固定用途等に好ましく利用される。
【００４７】
＜粘着シートの特性等＞
ここに開示される粘着シートは、その粘着剤層表面におけるコート層非配置部の面積割合（粘着シートの接着面におけるコート層の面積割合でもあり得る。）が７０％以上であることが好ましい。これにより、高い経時接着力を確保することができる。上記面積割合は、より好ましくは７５％以上、さらに好ましくは８０％以上である。良好な空気抜け性を得る観点からは、上記面積割合は、好ましくは９０％以下、より好ましくは８５％以下である。
【００４８】
好ましい一態様では、粘着シートの接着面（典型的には粘着剤層の外表面とコート層表面とから構成される）は、２Ｎ／２０ｍｍ以上（好ましくは５Ｎ／２０ｍｍ以上、より好ましくは８Ｎ／２０ｍｍ以上）の２４時間経過後接着力を示す。なお、上記２４時間経過後接着力は、下記の方法で測定すればよい。具体的には、粘着シートを幅２０ｍｍ、長さ１００ｍｍのサイズにカットした測定サンプルにつき、２３℃、５０％ＲＨの環境下にて、上記測定サンプルの接着面をステンレス鋼板（ＳＵＳ３０４ＢＡ板）の表面に、２ｋｇのローラを１往復させて圧着する。これを同環境下に２４時間放置した後、万能引張圧縮試験機を使用して、ＪＩＳ  Ｚ  ０２３７：２０００に準じて、引張速度３００ｍｍ／分、剥離角度１８０度の条件で、剥離強度（Ｎ／２０ｍｍ）を測定する。より具体的には、後述の実施例に記載の方法で測定される。
【００４９】
好ましい一態様では、粘着シートは透明性（半透明を包含する。）の粘着シートである。このような粘着シートでは、粘着シートと被着体との間に気泡等が混入すると、粘着シート越しに当該気泡等が視認されて外観性が損なわれやすい。ここに開示される技術によると、粘着シートと被着体との間における気泡等の発生が防止されるので、透明性を有する粘着シートにおいて優れた外観性が得られる。なお、粘着シートが透明であることは、粘着シートの構成要素（粘着剤層、フィルム状基材およびコート層）が透明であることを意味する。本明細書において、粘着シートやその構成要素（粘着剤層、フィルム状基材およびコート層）が透明であるとは、粘着シートやその構成要素が５０％以上の全光線透過率を示すことを意味し、具体的には８０％以上（例えば９０％以上、典型的には９５％以上）の全光線透過率を示すものであり得る。また、粘着シートのヘイズ値は１０％以下（例えば５％以下）であることが好ましい。上記全光線透過率およびヘイズ値は、ＪＩＳ  Ｋ  ７１３６：２０００に準拠して、市販の透過率計（例えば、商品名「ＨＡＺＥＭＥＴＥＲ  ＨＭ−１５０」、村上色彩技術研究所社製）を使用して測定すればよい。後述のフィルム状基材の全光線透過率およびヘイズ値も同様の方法で測定される。
【００５０】
ここに開示される粘着シート（粘着剤層と基材とを含むが、剥離ライナーは含まない。）の総厚さは特に限定されず、凡そ２〜１０００μｍの範囲とすることが適当であり、好ましくは５〜５００μｍ（例えば１０〜３００μｍ、典型的には３０〜１００μｍ）である。好ましい一態様では、粘着シートの総厚さは、５０μｍ以下であり、より好ましくは３０μｍ以下（例えば１５μｍ以下、典型的には５μｍ以下）である。ここに開示される技術によると、上記のように総厚さが制限された粘着シートであっても、良好な空気抜け性が得られる。また、総厚さが制限された粘着シートは、該粘着シートが適用される製品の小型化、軽量化、省資源化等の点で有利なものとなり得る。
【００５１】
ここに開示される粘着シートの厚み公差は５０％以下であることが好ましい。厚み公差の少ない粘着シートによると、より優れた粘着特性が発揮され得る。上記厚み公差は、より好ましくは４０％以下、さらに好ましくは３０％以下、特に好ましくは２０％以下である。粘着シートの厚み公差は、後述の実施例に記載の方法で測定される。
【００５２】
＜フィルム状基材＞
ここに開示されるフィルム状基材としては、例えば、樹脂フィルム、紙、布、ゴムフィルム、発泡体フィルム、金属箔、これらの複合体や積層体等を用いることができる。なかでも、貼り付け性や外観性の観点から、樹脂フィルム層を含むことが好ましい。樹脂フィルム層を含むことは、寸法安定性、厚さ精度、加工性、引張強度等の観点からも有利である。樹脂フィルムの例としては、ポリエチレン（ＰＥ）、ポリプロピレン（ＰＰ）、エチレン・プロピレン共重合体等のポリオレフィン系樹脂フィルム；ポリエチレンテレフタレート（ＰＥＴ）、ポリブチレンテレフタレート、ポリエチレンナフタレート等のポリエステル系樹脂フィルム；塩化ビニル系樹脂フィルム；酢酸ビニル系樹脂フィルム；ポリイミド系樹脂フィルム；ポリアミド系樹脂フィルム；フッ素系樹脂フィルム；セロハン；等が挙げられる。好適例としては、ＰＥ、ＰＰ、ＰＥＴから形成された樹脂フィルムが挙げられる。樹脂フィルムのなかでは、ポリエステルフィルムがより好ましく、そのなかでもＰＥＴフィルムがさらに好ましい。フィルム状基材は、単層構造であってもよく、２層または３層以上の多層構造を有してもよい。
【００５３】
好ましい一態様では、フィルム状基材は、発泡体フィルムを備える基材（発泡体含有基材）である。これによって、粘着シートに衝撃吸収機能が付与される。ここで発泡体フィルムとは、気泡（気泡構造）を有する部分を備えたフィルム状構造体をいう。発泡体含有基材は、発泡体フィルムから構成された単層構造体であってもよく、２層以上の多層構造のうちの少なくとも１層が発泡体フィルム（発泡体層）で構成された多層構造体であってもよい。発泡体含有基材の構成例としては、発泡体フィルム（発泡体層）と非発泡体フィルム（非発泡体層）とが積層された複合基材が挙げられる。非発泡体フィルム（非発泡体層）とは、発泡体とするための意図的な処理（例えば気泡導入処理）を行っていないフィルム状構造体をいい、気泡構造を実質的に有しないフィルムをいう。非発泡体フィルムの典型例としては、発泡倍率が１．１倍未満（例えば１．０５倍未満、典型的には１．０１倍未満）の樹脂フィルム（例えばＰＥＴ等のポリエステル系樹脂フィルム）が挙げられる。フィルム状基材が２層以上の発泡体層を含む場合、それらの発泡体層の材質や構造は、同一であってもよく異なってもよい。また、発泡体フィルムが発泡体層を含む多層構造を有する場合、各層の間には層間密着性向上の観点から接着層が配置されていてもよい。
【００５４】
上記発泡体フィルムの平均気泡径は特に限定されないが、通常は１０μｍ〜２００μｍであることが適当であり、好ましくは２０μｍ〜１８０μｍであり、さらに好ましくは３０μｍ〜１５０μｍである。平均気泡径を１０μｍ以上とすることにより、衝撃吸収性が向上する傾向がある。一方、平均気泡径を２００μｍ以下とすることにより、取扱い性や防水性（止水性）が向上する傾向がある。
【００５５】
発泡体フィルムの平均気泡径（μｍ）は、市販の低真空走査電子顕微鏡を用いて、発泡体断面の拡大画像を取り込み、画像解析することにより求めることができる。解析する気泡数は１０〜２０個程度とすればよい。低真空走査電子顕微鏡としては、例えば、日立ハイテクサイエンスシステムズ社製の商品名「Ｓ−３４００Ｎ型走査電子顕微鏡」を用いることができる。
【００５６】
上記発泡体フィルムの密度（見掛け密度）は、特に限定されないが、通常は０．０１ｇ／ｃｍ３以上とすることが適当であり、好ましくは０．０１〜０．７ｇ／ｃｍ３であり、さらに好ましくは０．０２〜０．５ｇ／ｃｍ３である。密度を０．０１ｇ／ｃｍ３以上とすることにより、発泡体フィルムの強度（ひいては粘着シートの強度）が向上し、耐衝撃性や取扱性が向上する傾向にある。一方、密度を０．７ｇ／ｃｍ３以下とすることにより、柔軟性が低下し過ぎず、段差追従性が向上する傾向にある。
【００５７】
発泡体フィルムの密度（見掛け密度）は、ＪＩＳ  Ｋ  ７２２２：１９９９に記載の方法に準拠して測定される。具体的には、発泡体フィルムを１００ｍｍ×１００ｍｍのサイズに打抜いて試料を作製し、当該試料の寸法を測定する。また、測定端子の直径が２０ｍｍである１／１００ダイヤルゲージを用いて試料の厚さを測定する。これらの値から発泡体フィルム試料の体積を算出する。また、上記試料の重量を最小目盛り０．０１ｇ以上の上皿天秤にて測定する。これらの値から発泡体フィルムの見掛け密度（ｇ／ｃｍ３）を求めることができる。
【００５８】
上記発泡体フィルムの５０％圧縮荷重は特に限定されない。耐衝撃性の観点からは、発泡体フィルムは０．１Ｎ／ｃｍ２以上の５０％圧縮荷重を示すことが適当である。５０％圧縮荷重が所定値以上であることにより、例えば発泡体フィルムが薄厚（例えば１００μｍ程度の厚さ）の場合にも、圧縮された際に十分な抵抗（圧縮された際に押し戻そうとする力）を示し、良好な耐衝撃性を保つことができる。上記５０％圧縮荷重は、好ましくは０．２Ｎ／ｃｍ２以上であり、より好ましくは０．５Ｎ／ｃｍ２以上である。また、柔軟性と耐衝撃性とをバランスよく両立する観点から、上記５０％圧縮荷重は、８Ｎ／ｃｍ２以下であることが適当であり、好ましくは６Ｎ／ｃｍ２以下であり、より好ましくは３Ｎ／ｃｍ２以下である。
【００５９】
発泡体フィルムの５０％圧縮荷重（硬さ）は、ＪＩＳ  Ｋ  ６７６７：１９９９に準拠して測定される。具体的には、発泡体フィルムを１００ｍｍ×１００ｍｍに切り抜き、総厚さが２ｍｍ以上になるように積層し、これを測定サンプルとする。室温条件にて、圧縮試験機を用いて上記測定サンプルに対して１０ｍｍ／分の速度で圧縮を行い、圧縮率が５０％に達したところ（初期厚さに対して厚さが５０％まで圧縮された時点）で、１０秒保持した後の値（反発応力：Ｎ／ｃｍ２）を５０％圧縮荷重として記録する。その他の条件（例えば治具や計算方法等）については、ＪＩＳ  Ｋ  ６７６７：１９９９に準じればよい。
【００６０】
ここに開示される発泡フィルムを構成する発泡体の気泡構造は特に制限されない。気泡構造としては、連続気泡構造、独立気泡構造、半連続半独立気泡構造のいずれであってもよい。衝撃吸収性の観点からは、連続気泡構造、半連続半独立気泡構造が好ましい。
【００６１】
発泡体フィルムの材質は特に制限されない。発泡体フィルムは、典型的にはポリマー成分（例えば熱可塑性ポリマー）を含む材料から形成され得る。通常は、プラスチック材料の発泡体（プラスチック発泡体）により形成された発泡体フィルムが好ましい。プラスチック発泡体を形成するためのプラスチック材料（ゴム材料を包含する意味である。）は、特に制限されず、公知のプラスチック材料のなかから適宜選択することができる。プラスチック材料（典型的には熱可塑性ポリマー）は１種を単独でまたは２種以上を適宜組み合わせて用いることができる。なお、フィルム状基材や発泡体フィルムに含まれるポリマー成分の主成分（典型的には、５０重量％を超えて含まれる成分）を、以下「ベースポリマー」ということがある。
【００６２】
発泡体の具体例としては、ＰＥ製発泡体、ＰＰ製発泡体等のポリオレフィン製樹脂発泡体；ＰＥＴ製発泡体、ポリエチレンナフタレート製発泡体、ポリブチレンテレフタレート製発泡体等のポリエステル系樹脂製発泡体；ポリ塩化ビニル製発泡体等のポリ塩化ビニル系樹脂製発泡体；酢酸ビニル系樹脂製発泡体；アクリル系樹脂製発泡体；ポリフェニレンスルフィド樹脂製発泡体；ポリアミド（ナイロン）樹脂製発泡体、全芳香族ポリアミド（アラミド）樹脂製発泡体等のアミド系樹脂製発泡体；ポリイミド系樹脂製発泡体；ポリエーテルエーテルケトン（ＰＥＥＫ）製発泡体；ポリスチレン製発泡体等のスチレン系樹脂製発泡体；ポリウレタン樹脂製発泡体等のウレタン系樹脂製発泡体；等が挙げられる。また、発泡体として、ポリクロロプレンゴム製発泡体等のゴム系樹脂製発泡体を用いてもよい。
【００６３】
好ましい一態様では、発泡体としてアクリル系樹脂発泡体が用いられる。ここでアクリル系樹脂発泡体とは、アクリル系ポリマーをベースポリマーとして含む発泡体のことをいう。本明細書におけるアクリル系ポリマーの定義は後述のとおりである。アクリル系ポリマーを構成するアルキル（メタ）アクリレートとしては、炭素原子数１〜２０（好ましくは１〜８、典型的には１〜４）の鎖状アルキル基を有するアルキル（メタ）アクリレートの１種または２種以上が好ましく用いられる。アルキル（メタ）アクリレートの好適例としては、エチルアクリレート、ｎ−ブチルアクリレートおよび２−エチルヘキシルアクリレートが挙げられる。主モノマーとしてのアルキル（メタ）アクリレートの量は、アクリル系ポリマーの全モノマー成分中の７０重量％以上とすることが適当であり、好ましくは７５重量％以上（例えば８０重量％以上）である。また、上記アルキル（メタ）アクリレートの量は、全モノマー成分中の９８重量％以下が適当であり、好ましくは９７重量％以下（例えば９６重量％以下）である。
【００６４】
主モノマーであるアルキル（メタ）アクリレートと共重合性を有する副モノマーは、アクリル系ポリマーに架橋点を導入したり、アクリル系ポリマーの凝集力を高めたりするために役立ち得る。副モノマーとして、例えばカルボキシ基含有モノマー、水酸基含有モノマー、酸無水物基含有モノマー、アミド基含有モノマー、アミノ基含有モノマー、シアノ基含有モノマー、窒素原子含有環を有するモノマー等の官能基含有モノマーの１種または２種以上を使用することができる。副モノマーはまた、酢酸ビニル等のビニルエステル系モノマー、スチレン等の芳香族ビニル化合物、スルホン酸基含有モノマー、リン酸基含有モノマー等であり得る。上記副モノマーの量は、アクリル系ポリマーの全モノマー成分中の０．５重量％以上とすることが適当であり、好ましくは１重量％以上である。また、副モノマーの量は、全モノマー成分中の３０重量％以下が適当であり、好ましくは１０重量％以下である。
【００６５】
エマルション型の樹脂組成物を使用し、撹拌など機械的に空気等の気体を混入させる発泡方法を採用して発泡体を形成する場合には、アクリル系ポリマーを構成するモノマー成分に、副モノマーとして窒素原子含有モノマーを含まれていることが好ましい。これにより、発泡時には気泡が発生しやすく、また、発泡体形成時（典型的には、上記樹脂組成物の乾燥時）には、上記組成物の粘度が上昇して発泡体内に気泡が保持されやすいという作用が発揮され得る。
【００６６】
上記窒素原子含有モノマーとしては、例えば、アクリロニトリル、メタクリロニトリル等のシアノ基含有モノマー；Ｎ−ビニル−２−ピロリドン等のラクタム環含有モノマー；（メタ）アクリルアミド、Ｎ−ヒドロキシエチル（メタ）アクリルアミド、Ｎ−メチロールアクリルアミド、Ｎ，Ｎ−ジメチルアクリルアミド、Ｎ，Ｎ−ジエチルアクリルアミド、ジアセトンアクリルアミド等のアミド基含有モノマー；等が挙げられる。これらは１種を単独でまたは２種以上を組み合わせて使用することができる。なかでも、アクリロニトリル等のシアノ基含有モノマー、Ｎ−ビニル−２−ピロリドン等のラクタム環含有モノマーが好ましい。
【００６７】
上記窒素原子含有モノマーの量は、アクリル系ポリマーの全モノマー成分中の２重量％以上とすることが適当であり、好ましくは３重量％以上（例えば４重量％以上）である。また、上記窒素原子含有モノマーの量は、全モノマー成分中の３０重量％以下が適当であり、好ましくは２５重量％以下（例えば２０重量％以下）である。
【００６８】
アクリル系ポリマーを得る方法は特に限定されず、溶液重合法、エマルション重合法、塊状重合法、懸濁重合法、活性エネルギー線重合法（例えばＵＶ重合法）等の、アクリル系ポリマーの合成手法として知られている各種の重合方法を適宜採用することができる。例えば、適当な重合溶媒（トルエン、酢酸エチル、水等）中にモノマー混合物を溶解または分散させ、アゾ系重合開始剤や過酸化物系開始剤等の重合開始剤を用いて重合操作を行うことにより、所望のアクリル系ポリマーを得ることができる。起泡性や環境面から、エマルション重合法により得られたアクリル系樹脂発泡体（エマルション型アクリル系樹脂発泡体）が好ましく用いられる。
【００６９】
アクリル系樹脂発泡体形成用組成物は、凝集力を高める観点から架橋剤を含むことが好ましい。架橋剤の種類は特に制限されず、各種架橋剤の１種または２種以上を適宜選択して用いることができる。架橋剤の好適例としては、イソシアネート系架橋剤、エポキシ系架橋剤、オキサゾリン系架橋剤、カルボジイミド系架橋剤、メラミン系架橋剤、金属酸化物系架橋剤が挙げられる。なかでも、オキサゾリン系架橋剤が好ましい。架橋剤の使用量は特に制限されず、アクリル系ポリマー１００重量部に対して凡そ１０重量部以下（例えば凡そ０．００５〜１０重量部、好ましくは凡そ０．０１〜５重量部）の範囲から選択することが適当である。
【００７０】
他の好ましい一態様では、発泡体としてポリオレフィン系樹脂発泡体が用いられる。上記ポリオレフィン系発泡体を構成するプラスチック材料としては、公知または慣用の各種のポリオレフィン系樹脂を特に限定なく用いることができる。例えば、低密度ポリエチレン（ＬＤＰＥ）、直鎖状低密度ポリエチレン（ＬＬＤＰＥ）、高密度ポリエチレン（ＨＤＰＥ）、メタロセン触媒系直鎖状低密度ポリエチレン等のポリエチレン、ポリプロピレン、エチレン−プロピレン共重合体、エチレン−酢酸ビニル共重合体等が挙げられる。このようなポリオレフィン系樹脂は、１種を単独でまたは２種以上を適宜組み合わせて用いることができる。
【００７１】
ここに開示される技術における発泡体フィルムの好適例としては、耐衝撃性や防水性等の観点から、ポリエチレン系樹脂の発泡体から実質的に構成されるポリエチレン系発泡体フィルム、ポリプロピレン系樹脂の発泡体から実質的に構成されるポリプロピレン系発泡体フィルム等が挙げられる。ここで、ポリエチレン系樹脂とは、エチレンを主モノマー（すなわち、モノマーのなかの主成分）とする樹脂を指し、ＨＤＰＥ、ＬＤＰＥ、ＬＬＤＰＥ等のほか、エチレンの共重合割合が５０重量％を超えるエチレン−プロピレン共重合体やエチレン−酢酸ビニル共重合体等を包含し得る。同様に、ポリプロピレン系樹脂とは、プロピレンを主モノマーとする樹脂を指す。ここに開示される技術における発泡体フィルムとしては、ポリプロピレン系発泡体フィルムを好ましく採用し得る。
【００７２】
発泡体フィルムの発泡方法は、特に限定されず、目的や操作性等に応じて化学的手法、物理的手法等の手法を単独でまたは組み合わせて採用することができる。汚染性等の観点から物理的発泡法が好ましい。具体的には、炭化水素等の低沸点化合物や熱膨張微小球等の発泡剤をフィルム形成材料中に含有させておき、当該発泡剤から気泡を形成する発泡方法、機械的に空気等の気体を混入させる発泡方法、水等の溶媒の除去を利用した溶媒除去発泡法、超臨界流体を利用した発泡法等が挙げられる。また例えば、発泡体フィルム形成用ポリマー中に加圧条件下で不活性ガス（例えば二酸化酸素）を注入し、それを減圧することで発泡体フィルムを形成する方法も好ましく採用され得る。この方法によると、平均気泡径を所定以下に制限しやすく、かつ発泡体フィルムを低密度化しやすい。
【００７３】
上記のような発泡方法を採用することにより、発泡体フィルムは作製される。発泡体フィルムの形成は、特に制限されず、例えば、機械的に空気等の気体を混入させる発泡方法を採用する場合には、その後、気泡を含む樹脂組成物（例えばエマルション型樹脂組成物）を基材または剥離紙等の上に塗布し、乾燥させることにより発泡体フィルムを得ることができる。乾燥は、気泡安定性等の観点から、５０℃以上１２５℃未満の予備乾燥工程と、１２５℃〜２００℃の本乾燥工程を含むことが好ましい。あるいは、カレンダや押出機、コンベアベルトキャスティング等を用いて連続的にフィルム状の発泡体を形成してもよく、発泡体形成材料の混練物をバッチ方式で発泡成形する方法を採用してもよい。発泡体フィルムの形成にあたっては、表層部分をスライス加工により除去し、所望の厚さ、発泡特性となるよう調整してもよい。
【００７４】
上記発泡体フィルムに含まれ得る熱可塑性ポリマー（例えばポリオレフィン系ポリマー）には、常温ではゴムとしての性質を示し、高温では熱可塑性を示す熱可塑性エラストマーが含まれ得る。柔軟性や追従性の観点から、例えば、エチレン−プロピレン共重合体、エチレン−プロピレン−ジエン共重合体、エチレン−酢酸ビニル共重合体、ポリブテン、ポリイソブチレン、塩素化ポリエチレン等のオレフィン系エラストマー；スチレン−ブタジエン−スチレン共重合体等のスチレン系エラストマー；熱可塑性ポリエステル系エラストマー；熱可塑性ポリウレタン系エラストマー；熱可塑性アクリル系エラストマー；等の熱可塑性エラストマーのうち１種または２種以上を用いることができ、そのなかでも、ガラス転移温度が室温以下（例えば２０℃以下）である熱可塑性エラストマーが好ましく用いられる。上記発泡体フィルムにおける熱可塑性エラストマーの含有割合は、発泡体フィルム中の熱可塑性ポリマーの凡そ１０〜９０重量％（例えば２０〜８０重量％）程度とすることが好ましい。
【００７５】
気泡形成ガスの混入性や気泡の安定性の観点から、発泡体フィルム形成材料（例えばエマルション型アクリル系樹脂組成物）には、起泡剤として、例えば、アニオン性界面活性剤、カチオン性界面活性剤、ノニオン性界面活性剤、両性界面活性剤等の各種界面活性剤を用いることができる。炭化水素系やフッ素系の界面活性剤を用いてもよい。なかでも、気泡径の微細化や気泡安定性の観点から、アニオン系界面活性剤が好ましく、ステアリン酸アンモニウム等の脂肪酸アンモニウム（典型的には高級脂肪酸アンモニウム）系界面活性剤がより好ましい。上記界面活性剤は１種単独でまたは２種以上を組み合わせて用いることができる。上記界面活性剤の含有量は、発泡体フィルムのベースポリマー１００重量部に対して、０．１〜１０重量部（例えば０．５〜８重量部）程度とすることが好ましい。なお、本明細書における起泡剤には、起泡作用を示す剤だけでなく、気泡径を微細化する気泡径調整剤や、整泡剤等の気泡安定剤が含まれるものとする。
【００７６】
発泡体フィルム形成材料が水性分散液（例えばアクリルエマルション）の場合には、上記起泡剤としてシリコーン系化合物を使用することが好ましい。これにより、圧縮後の厚さ回復性（回復の程度や速度）が向上する傾向がある。シリコーン系化合物としては、シロキサン結合が２０００以下のシリコーン系化合物が好ましい。シリコーン系化合物として、例えば、シリコーンオイル、変性シリコーンオイル、シリコーンレジン等が挙げられる。なかでも、ジメチルシリコーンオイル、メチルフェニルシリコーンオイルが好ましい。シリコーン系化合物として、シリコーン変性ポリマー（例えば、シリコーン変性アクリル系ポリマー、シリコーン変性ウレタン系ポリマー等）を用いてもよい。これらは１種を単独でまたは２種以上を組み合わせて用いることができる。シリコーン系化合物の含有量は、発泡体フィルムのベースポリマー１００重量部に対して、０．０１〜５重量部（例えば０．０５〜４重量部、典型的には０．１〜３重量部）程度とすることが好ましい。
【００７７】
また、気泡安定性、成膜性向上の観点から、発泡体フィルム形成材料（例えばエマルション型アクリル系樹脂組成物）は、増粘剤を含んでもよい。増粘剤としては、特に制限されず、例えばアクリル酸系増粘剤、ウレタン系増粘剤、ポリビニルアルコール系増粘剤等が挙げられる。なかでも、ポリアクリル酸系増粘剤、ウレタン系増粘剤が好ましい。増粘剤の含有量は、発泡体フィルムのベースポリマー１００重量部に対して、０．１〜１０重量部（例えば０．１〜５重量部）程度とすることが好ましい。
【００７８】
上記フィルム状基材として発泡体含有基材を用いる場合には、発泡体フィルムは、例えば、金属水酸化物（例えば水酸化マグネシウム）等の気泡核剤を含むことが好ましい。これによって、発泡体フィルム中の平均気泡径の調整が容易となり、所望の衝撃吸収性や柔軟性等が得られやすくなる傾向がある。気泡核剤は、金属酸化物、複合酸化物、金属炭酸塩、金属硫酸塩等であってもよい。気泡核剤の含有量は、発泡体フィルムのベースポリマー１００重量部に対して、０．５〜１２５重量部（例えば１〜１２０重量部）程度とすることが好ましい。
【００７９】
上記フィルム状基材として発泡体含有基材を用いる場合には、発泡体フィルムは、気泡形成時における発泡体からのガス成分の透過を抑制する観点から、脂肪酸アミド等のガス透過抑制剤を含むことが好ましい。脂肪酸アミドは、ビスアミド構造を有するものがより好ましい。ガス透過抑制剤は、脂肪酸金属塩であってもよい。ガス透過抑制剤の含有量は、発泡体フィルムのベースポリマー１００重量部に対して０．５〜１０重量部（例えば０．７〜８重量部、典型的には１〜６重量部）程度とすることが好ましい。
【００８０】
上記フィルム状基材（例えば発泡体フィルム）は、フィルム形成材料に所望の流動性を持たせ柔軟性等の特性を改善する目的で軟化剤を含んでもよい。また、発泡体フィルムに軟化剤を含ませることにより、フィルム延伸性や発泡倍率等の特性が好ましく調節され得る。例えば、流動パラフィン、パラフィンワックス、マイクロワックス、ポリエチレンワックス等の炭化水素系軟化剤や、ステアリン酸モノグリセリド等のエステル系軟化剤、脂肪酸系軟化剤の１種または２種以上を好ましく使用することができる。軟化剤の含有量は、フィルム状基材（例えば発泡体フィルム）のベースポリマー１００重量部に対して０．５〜５０重量部（例えば０．８〜４０重量部、典型的には１〜３０重量部）程度とすることが好ましい。
【００８１】
また、エマルション型アクリル系樹脂発泡体を使用する場合、発泡体フィルムに隣接する金属部材の腐食防止のため、任意の防錆剤を含んでいてもよい。防錆剤として、アゾール環含有化合物が好ましい。アゾール環含有化合物を用いることにより、金属腐食防止性と被着体への密着性とを高いレベルで両立することができる。なかでも、アゾール環がベンゼン環等の芳香環と縮合環を形成している化合物が好ましく、ベンゾトリアゾール系化合物、ベンゾチアゾール系化合物が特に好ましい。防錆剤の含有量は、発泡体フィルムのベースポリマー１００重量部に対して、０．２〜５重量部（例えば０．３〜２重量部）程度とすることが好ましい。
【００８２】
好ましい一態様では、フィルム状基材は透明性（半透明を包含する。）を有する。このようなフィルム状基材を備える粘着シートでは、粘着シートと被着体との間に気泡等が混入すると、粘着シート越しに当該気泡等が視認されて外観性が損なわれやすい。ここに開示される技術によると、粘着シートと被着体との間における気泡等の発生が防止されるので、透明性基材を備える構成において優れた外観性が得られる。具体的には、上記フィルム状基材は８０％以上（例えば９０％以上、典型的には９５％以上）の全光線透過率を示すものであり得る。また、フィルム状基材のヘイズ値は１０％以下（例えば５％以下）であることが好ましい。
【００８３】
上記フィルム状基材（例えば樹脂フィルム）は、所望の意匠性や光学特性を付与するために、各種着色剤（例えば顔料）を含ませて黒色、白色その他の色に着色されていてもよい。黒色系着色剤としてはカーボンブラックが好ましい。また、フィルム状基材の少なくとも一方の表面（片面または両面）に印刷等により１層または２層以上の着色層（例えば黒色層や白色層）を積層する方法を採用してもよい。
【００８４】
上記フィルム状基材（例えば樹脂フィルム基材や発泡体フィルム基材）には、必要に応じて、充填剤（無機充填剤、有機充填剤等）、老化防止剤、酸化防止剤、紫外線吸収剤、帯電防止剤、滑剤、可塑剤等の各種添加剤がさらに配合されていてもよい。
【００８５】
粘着シートが片面粘着シートである場合、フィルム状基材の表面のうち、粘着剤層が設けられる面とは反対側の表面（背面）は、平滑に形成されていることが好ましい。上記の平滑表面は粘着シートの外面となり得るため、当該平滑表面を有する粘着シートを例えば装飾シートや表面保護シートとして使用する場合には、より良好な外観性（意匠性）を与え得る。好ましい一態様では、粘着特性、外観性（意匠性）の観点から、フィルム状基材の背面における算術平均表面粗さは１μｍ以下（例えば凡そ０．０５〜０．７５μｍ、典型的には凡そ０．１〜０．５μｍ）であり得る。なお、本明細書において算術平均表面粗さは、一般的な表面粗さ測定装置（例えば、Ｖｅｅｃｏ社製の非接触３次元表面形状測定装置、型式「Ｗｙｋｏ  ＮＴ−３３００」）を用いて測定することができる。
【００８６】
また、片面粘着シートを巻回して、フィルム状基材の背面に粘着剤層の表面を当接させる場合には、該フィルム状基材の背面（粘着剤層が設けられる面とは反対側の面）に、必要に応じて、シリコーン系、長鎖アルキル系、フッ素系等の剥離処理剤による剥離処理が施されていてもよい。剥離処理を施すことにより、粘着シートをロール状に巻回した巻回体の巻き戻しを容易にする等の効果が得られる。一方、上記フィルム状基材の粘着剤層側表面には、基材と粘着剤層との密着性を高めること等を目的として、コロナ放電処理、下塗り剤の塗布等の従来公知の表面処理が施されていてもよい。
【００８７】
フィルム状基材の厚さは特に限定されず、目的に応じて適宜選択できる。一般的には、上記厚さは、通常は１μｍ以上（例えば２〜５００μｍ程度）とすることが適当であり、５〜５００μｍ（例えば１０〜２００μｍ、典型的には１５〜１００μｍ）程度とすることが好ましい。好ましい一態様では、フィルム状基材の厚さは、凡そ３０μｍ以下であり、より好ましくは１２μｍ以下であり、さらに好ましくは１０μｍ未満（例えば５μｍ未満、典型的には３μｍ未満）である。フィルム状基材の厚さを制限することは、粘着シートの薄膜化、小型化、軽量化、省資源化等の点で有利である。
【００８８】
フィルム状基材が発泡体フィルムを含む場合、発泡体含有基材（例えば発泡体フィルム基材）の厚さは、粘着シートの強度や柔軟性、使用目的等に応じて適宜設定することができる。衝撃吸収性等の観点からは、発泡体含有基材の厚さを３０μｍ以上とすることが適当であり、好ましくは５０μｍ以上、より好ましくは６０μｍ以上（例えば８０μｍ以上）である。粘着シートの薄膜化、小型化、軽量化、省資源化等の観点から、通常は、発泡体含有基材の厚さを１ｍｍ以下とすることが適当である。ここに開示される発泡体フィルムを使用することにより、上記厚さが３５０μｍ以下（より好ましくは２５０μｍ以下、例えば１８０μｍ以下）程度でも、優れた衝撃吸収機能を発揮することができる。なお、発泡体含有基材における発泡体フィルム（発泡体層であり得る。）の厚さも、上述の発泡体含有基材の厚さとして例示した範囲から好ましく選定され得る。
【００８９】
＜粘着剤層＞
ここに開示される粘着剤層は、典型的には、室温付近の温度域において柔らかい固体（粘弾性体）の状態を呈し、圧力により簡単に被着体に接着する性質を有する材料（粘着剤）から構成された層をいう。ここでいう粘着剤は、「C. A. Dahlquist, “Adhesion : Fundamental and Practice”, McLaren & Sons, (1966) P. 143」に定義されているとおり、一般的に、複素引張弾性率Ｅ＊（１Ｈｚ）＜１０７ｄｙｎｅ／ｃｍ２を満たす性質を有する材料（典型的には、２５℃において上記性質を有する材料）である。
【００９０】
ここに開示される粘着剤層は、粘着剤の分野において公知のアクリル系ポリマー、ゴム系ポリマー、ポリエステル系ポリマー、ウレタン系ポリマー、ポリエーテル系ポリマー、シリコーン系ポリマー、ポリアミド系ポリマー、フッ素系ポリマー等の１種または２種以上をベースポリマーとして含むものであり得る。粘着特性（例えば剥離強度や耐反撥性）や分子設計等の観点から、アクリル系ポリマーを好ましく採用し得る。換言すると、粘着剤層は、アクリル系ポリマーをベースポリマーとして含むアクリル系粘着剤層であることが好ましい。なお、粘着剤の「ベースポリマー」とは、該粘着剤に含まれるポリマー成分の主成分（典型的には、５０重量％を超えて含まれる成分）をいう。
【００９１】
上記アクリル系ポリマーとしては、例えば、アルキル（メタ）アクリレートを主モノマーとして含み、該主モノマーと共重合性を有する副モノマーをさらに含み得るモノマー原料の重合物が好ましい。ここで主モノマーとは、上記モノマー原料におけるモノマー組成の５０重量％超を占める成分をいう。
【００９２】
アルキル（メタ）アクリレートとしては、例えば下記式（１）で表される化合物を好ましく使用することができる。
ＣＨ２＝Ｃ（Ｒ１）ＣＯＯＲ２          （１）
ここで、上記式（１）中のＲ１は水素原子またはメチル基である。また、Ｒ２は炭素原子数１〜２０の鎖状アルキル基（以下、このような炭素原子数の範囲を「Ｃ１−２０」と表すことがある。）である。粘着剤の貯蔵弾性率等の観点から、Ｒ２がＣ１−１２（例えばＣ２−１０、典型的にはＣ４−８）の鎖状アルキル基であるアルキル（メタ）アクリレートが好ましい。上記Ｒ２がＣ１−２０の鎖状アルキル基であるアルキル（メタ）アクリレートは、１種を単独でまたは２種以上を組み合わせて用いることができる。好ましいアルキル（メタ）アクリレートとして、ｎ−ブチルアクリレートおよび２−エチルヘキシルアクリレートが挙げられる。
【００９３】
主モノマーであるアルキル（メタ）アクリレートと共重合性を有する副モノマーは、アクリル系ポリマーに架橋点を導入したり、アクリル系ポリマーの凝集力を高めたりするために役立ち得る。副モノマーとして、例えばカルボキシ基含有モノマー、水酸基含有モノマー、酸無水物基含有モノマー、アミド基含有モノマー、アミノ基含有モノマー、窒素原子含有環を有するモノマー等の官能基含有モノマーの１種または２種以上を使用することができる。副モノマーはまた、酢酸ビニル等のビニルエステル系モノマー、スチレン等の芳香族ビニル化合物、スルホン酸基含有モノマー、リン酸基含有モノマー等であり得る。例えば、凝集力向上の観点から、上記副モノマーとしてカルボキシ基含有モノマー、水酸基含有モノマーが共重合されたアクリル系ポリマーが好ましい。カルボキシ基含有モノマーの好適例としては、アクリル酸、メタクリル酸が挙げられる。水酸基含有モノマーの好適例としては、２−ヒドロキシエチルアクリレートや４−ヒドロキシブチルアクリレートが挙げられる。
【００９４】
上記副モノマーの量は、アクリル系ポリマーの全モノマー成分中の０．５重量％以上とすることが適当であり、好ましくは１重量％以上である。また、副モノマーの量は、全モノマー成分中の３０重量％以下が適当であり、好ましくは１０重量％以下（例えば５重量％以下）である。アクリル系ポリマーにカルボキシ基含有モノマーが共重合されている場合、粘着力と凝集力との両立の観点から、カルボキシ基含有モノマーの含有量は、アクリル系ポリマーの合成に使用する全モノマー成分中、凡そ０．１〜１０重量％（例えば０．２〜８重量％、典型的には０．５〜５重量％）の範囲内であることが好ましい。アクリル系ポリマーに水酸基含有モノマーが共重合されている場合、粘着力と凝集力との両立の観点から、水酸基含有モノマーの含有量は、アクリル系ポリマーの合成に使用する全モノマー成分中、凡そ０．００１〜１０重量％（例えば０．０１〜５重量％、典型的には０．０２〜２重量％）の範囲内であることが好ましい。また、上記副モノマーとして酢酸ビニル等のビニルエステル系モノマーが共重合されている場合には、上記ビニルエステル系モノマーの含有量は、アクリル系ポリマーの合成に使用する全モノマー成分中、凡そ３０重量％以下（典型的には０．０１〜３０重量％、例えば０．１〜１０重量％）とすることが好ましい。
【００９５】
アクリル系ポリマーを得る方法は特に限定されず、溶液重合法、乳化重合法、塊状重合法、懸濁重合法等の、アクリル系ポリマーの合成手法として知られている各種の重合方法を適宜採用することができる。ＵＶ等を照射して行う活性エネルギー線照射重合を採用してもよい。例えば、適当な重合溶媒（トルエン、酢酸エチル、水等）中にモノマー混合物を溶解または分散させ、アゾ系重合開始剤や過酸化物系開始剤等の重合開始剤を用いて重合操作を行うことにより、所望のアクリル系ポリマーを得ることができる。
【００９６】
ここに開示されるアクリル系ポリマーの重量平均分子量（Ｍｗ）は、粘着力と凝集力とをバランスよく両立する観点から、１０×１０４以上１００×１０４以下の範囲にあることが好ましい。Ｍｗが２０×１０４以上７０×１０４以下（例えば３０×１０４以上５０×１０４以下）のアクリル系ポリマーによると、より良好な結果が実現され得る。なお、この明細書においてＭｗとは、ＧＰＣ（ゲルパーミエーションクロマトグラフィー）により得られた標準ポリスチレン換算の値をいう。
【００９７】
粘着剤組成物は、凝集力を高める観点から架橋剤を含むことが好ましい。架橋剤の種類は特に制限されず、従来公知の架橋剤の１種または２種以上を適宜選択して用いることができる。架橋剤の好適例としては、イソシアネート系架橋剤、エポキシ系架橋剤が挙げられる。架橋剤の使用量は特に制限されず、例えば、アクリル系ポリマー１００重量部に対して凡そ１０重量部以下（例えば凡そ０．００５〜１０重量部、好ましくは凡そ０．０１〜５重量部）の範囲から選択することができる。
【００９８】
ここに開示される粘着剤層は、粘着付与剤を含む組成であり得る。粘着付与剤としては、特に制限されないが、例えば、ロジン系粘着付与樹脂、テルペン系粘着付与樹脂、炭化水素系粘着付与樹脂、エポキシ系粘着付与樹脂、ポリアミド系粘着付与樹脂、エラストマー系粘着付与樹脂、フェノール系粘着付与樹脂、ケトン系粘着付与樹脂等の各種粘着付与樹脂を用いることができる。このような粘着付与樹脂は、１種を単独でまたは２種以上を組み合わせて使用することができる。
【００９９】
粘着付与樹脂の軟化点（軟化温度）は、凡そ６０℃以上（好ましくは凡そ８０℃以上、典型的には１００℃以上）であることが好ましい。これにより、接着力のより高い粘着シートが実現され得る。粘着付与樹脂の軟化点の上限は特に制限されず、凡そ１８０℃以下（例えば凡そ１４０℃以下）とすることができる。なお、ここでいう粘着付与樹脂の軟化点は、ＪＩＳ  Ｋ５９０２：２００６およびＪＩＳ  Ｋ２２０７：２００６のいずれかに規定する軟化点試験方法（環球法）によって測定された値として定義される。
【０１００】
粘着付与剤の使用量は特に制限されず、目的とする粘着性能（接着力等）に応じて適宜設定することができる。例えば、固形分基準で、ベースポリマー（好適にはアクリル系ポリマー）１００重量部に対して、粘着付与剤を凡そ１０〜１００重量部（より好ましくは２０〜８０重量部、さらに好ましくは３０〜６０重量部）の割合で使用することが好ましい。
【０１０１】
上記粘着剤組成物は、必要に応じて、レベリング剤、架橋助剤、可塑剤、軟化剤、充填剤、帯電防止剤、老化防止剤、紫外線吸収剤、酸化防止剤、光安定剤等の、粘着剤組成物の分野において一般的な各種の添加剤を含有するものであり得る。このような各種添加剤については、従来公知のものを常法により使用すればよい。
【０１０２】
ここに開示される粘着剤層は、水系、溶剤型、ホットメルト型、活性エネルギー線硬化型等の粘着剤組成物から形成された粘着剤層であり得る。水系粘着剤組成物とは、水を主成分とする溶媒（水系溶媒）中に粘着剤（粘着剤層形成成分）を含む形態の粘着剤組成物のことをいい、典型的には、水分散型粘着剤組成物（粘着剤の少なくとも一部が水に分散した形態の組成物）等と称されるものが含まれる。また、溶剤型粘着剤組成物とは、有機溶媒中に粘着剤を含む形態の粘着剤組成物のことをいう。環境負荷低減の観点からは水系粘着剤組成物が好ましく、粘着特性等の観点からは溶剤型粘着剤組成物が好ましく用いられる。
【０１０３】
ここに開示される粘着剤層は、従来公知の方法によって形成することができる。例えば、剥離性を有する表面（剥離面）に粘着剤組成物を付与して乾燥させることにより該表面上に粘着剤層を形成し、その粘着剤層を基材に転写する方法（転写法）を好ましく採用することができる。あるいは、基材に粘着剤組成物を直接付与（典型的には塗布）して乾燥させることにより粘着剤層を形成する方法（直接法）を採用することもできる。上記剥離面としては、剥離ライナーの表面や、剥離処理された基材背面等を利用し得る。
【０１０４】
粘着剤組成物の塗布は、例えば、グラビアロールコーター、リバースロールコーター、キスロールコーター、コンマコーター、ディップロールコーター、ダイコーター、バーコーター、ナイフコーター、スプレーコーター等の、公知ないし慣用のコーターを用いて行うことができる。あるいは、含浸やカーテンコート法等により粘着剤組成物を塗布してもよい。
架橋反応の促進、製造効率向上等の観点から、粘着剤組成物の乾燥は加熱下で行うことが好ましい。乾燥温度は、例えば４０〜１５０℃程度とすることができ、通常は６０〜１３０℃程度とすることが好ましい。粘着剤組成物を乾燥させた後、さらに、粘着剤層内における成分移行の調整、架橋反応の進行、基材や粘着剤層内に存在し得る歪の緩和等を目的としてエージングを行ってもよい。
【０１０５】
ここに開示される粘着剤層の厚さは特に限定されず、目的に応じて適宜選択することができる。通常は、乾燥効率等の生産性や接着特性等の観点から、０．５〜２００μｍ程度とすることが適当であり、２〜２００μｍ（例えば５〜１００μｍ、典型的には１０〜５０μｍ）程度とすることが好ましい。好ましい一態様では、粘着剤層の厚さは、２０μｍ以下であり、より好ましくは１０μｍ以下、さらに好ましくは７μｍ以下（例えば５μｍ以下）である。ここに開示される技術によると、上記のように粘着剤層の厚さが制限された構成であっても、良好な空気抜け性が得られる。また、粘着剤層の厚さを制限することは、粘着シートの薄膜化、小型化、軽量化、省資源化等の点で有利である。ここに開示される技術が、基材の両面に粘着剤層を備える両面粘着シートの形態で実施される場合、各粘着剤層の厚さは同じであってもよく、異なっていてもよい。
【０１０６】
＜コート層＞
粘着剤層表面を部分的に覆うコート層は、空気抜け性を付与し得るものであればよく、その限りにおいて特に制限はない。コート層材料の好適例としては樹脂材料が挙げられる。外観性の観点から、透明または半透明の樹脂材料から形成されたコート層が好ましい。
【０１０７】
コート層を構成し得る樹脂材料としては、例えば、ポリウレタン系樹脂、フェノール系樹脂、エポキシ系樹脂、ポリアミド系樹脂、尿素メラミン系樹脂、シリコーン系樹脂、ポリシラザン系樹脂、フッ素系樹脂、フェノキシ樹脂、メタクリル系樹脂、アクリル系樹脂、アクリル−ウレタン系樹脂、アクリル−スチレン系樹脂、ポリアリレート樹脂、ポリエステル系樹脂、ポリオレフィン系樹脂、ポリスチレン系樹脂、ポリ塩化ビニル、塩化ビニル−酢酸ビニル共重合体、ポリ酢酸ビニル、ポリ塩化ビニリデン、ポリカーボネート、セルロース類、ポリアセタール等が挙げられる。これらの樹脂は、熱硬化型樹脂、紫外線硬化型樹脂、電子線硬化型樹脂、二液混合型樹脂等の各種タイプの樹脂から選択される１種または２種以上の樹脂であり得る。
【０１０８】
ここに開示されるコート層は、充填剤、老化防止剤、酸化防止剤、紫外線吸収剤、架橋剤、滑剤、着色剤（顔料、染料等）、帯電防止剤、流動性調整剤（チクソトロピー剤、増粘剤等）、造膜助剤等の各種添加剤を、必要に応じて含んでよい。
【０１０９】
コート層は、典型的には非粘着性または弱粘着性である。これにより、良好な空気抜け性が好ましく実現される。ここで、コート層が非粘着性または弱粘着性であるとは、コート層の１８０度剥離強度が３Ｎ／２５ｍｍ未満（典型的には１Ｎ／２５ｍｍ未満、接着力が低すぎて測定不可能な場合を包含する。）であることをいう。コート層の１８０度剥離強度は、具体的には下記の方法で測定される。すなわち、粘着剤層表面の全面にコート層を配置した粘着シートを幅２５ｍｍ、長さ１００ｍｍのサイズにカットした測定サンプルにつき、２３℃、５０％ＲＨの環境下にて、上記測定サンプルのコート層表面をステンレス鋼板（ＳＵＳ３０４ＢＡ板）の表面に、２ｋｇのローラを１往復させて圧着し（接着しない場合には、この時点で非粘着性とみなされる。）、これを同環境下に３０分間放置した後、万能引張圧縮試験機を使用して、ＪＩＳ  Ｚ  ０２３７：２０００に準じて、引張速度３００ｍｍ／分、剥離角度１８０度の条件で、剥離強度（Ｎ／２５ｍｍ）を測定する。
【０１１０】
粘着剤層表面にコート層を配置する方法は特に限定されないが、典型的には、次のような方法が採用される。具体的には、コート層形成用組成物を、必要に応じて適当な溶媒に溶解または分散する等して調製する。次いで、公知または慣用の各種の印刷処理方法のうち適当な方法を採用して、当該組成物を剥離性支持体（「コート層転写用フィルム」ともいう。典型的には剥離ライナー）の剥離性表面に付与して硬化させる。そして、コート層が形成された剥離性支持体表面を粘着剤層表面に当接させてコート層を粘着剤層表面に転写する。このようにして、粘着剤層表面にコート層を部分的に配置することができる。例えば、オフセット印刷、シルクスクリーン印刷、凸版印刷、フレキソ印刷、グラビア印刷、インクジェット印刷等の方法を採用することにより、格子状パターン等の所望のコート層パターンを好ましく形成することができる。空気抜け性の観点から、グラビア印刷がより好ましい。あるいは、上記のようにしてコート層が形成された剥離性表面上に、該コート層を覆うように粘着剤層をさらに形成することによっても、上記と同様の構成が得られる。この場合、形成された粘着剤層は、その後フィルム状基材の表面に転写される。当業者であれば、上記のような方法を採用して、本技術分野における技術常識に基づき、剥離性支持体の剥離性表面に対する濡れ性を考慮してコート層材料を選択し、コート層形成用組成物の粘度を適切な範囲に調節し、さらに例えば適当な印刷手段を選択することによって、ここに開示される断面形状を有するコート層を形成することができる。
【０１１１】
コート層の厚さは、上述のとおり３μｍ未満に設定されており、空気抜け性と外観性とを両立する観点から、粘着剤層の厚さの半分以下（例えば１／３以下、典型的には１／５以下）とすることが好ましい。具体的には、コート層の厚さは、空気抜け性や生産性等の観点から、０．１μｍ以上（例えば０．５μｍ以上、典型的には１μｍ以上）とすることが好ましい。
【０１１２】
＜剥離ライナー＞
ここに開示される技術は、上述の粘着シートの接着面を保護する剥離ライナーを備える剥離ライナー付き粘着シートの形態で好ましく実施される。剥離ライナーとしては、慣用の剥離紙等を使用することができ、特に限定されない。例えば、ＰＥＴ等の樹脂フィルムや紙等のライナー基材の表面に剥離処理層を有する剥離ライナーや、フッ素系ポリマー（ポリテトラフルオロエチレン等）やポリオレフィン系樹脂（ＰＥ、ＰＰ等）の低接着性材料からなる剥離ライナー等を用いることができる。上記剥離処理層は、例えば、シリコーン系、長鎖アルキル系、フッ素系、硫化モリブデン等の剥離処理剤により上記ライナー基材を表面処理して形成されたものであり得る。
【０１１３】
好ましい一態様では、上記剥離ライナー（剥離フィルム）の剥離性表面（粘着シートの接着面に接する側の面）は、平滑に形成されている。このような剥離ライナーの剥離性表面にコート層を部分的に形成し、該コート層が部分的に形成された剥離ライナー表面に粘着剤層の表面を当接させてコート層を粘着剤層表面に転写する場合に（その場合、剥離ライナーはコート層転写用フィルム（剥離フィルム）ともなる。）、良好なコート層転写性を実現し得る。また剥離ライナーの平滑表面が粘着剤層表面に転写されることにより、粘着特性も向上する傾向がある。また、上記のような剥離ライナーの剥離性表面にコート層を部分的に形成し、該コート層が形成された剥離性表面上に、該コート層を覆うように粘着剤層をさらに形成することによっても、上記と同様の効果が得られる。この場合、形成された粘着剤層はフィルム状基材の表面に転写される。上記のような理由から、上記剥離ライナーの剥離性表面における算術平均表面粗さは１μｍ以下（例えば凡そ０．０５〜０．７５μｍ、典型的には凡そ０．１〜０．５μｍ）であることが好ましい。
【０１１４】
また、ここに開示される粘着シートの作製に用いられる剥離ライナーは、図８に示すように、剥離性表面１２０Ａを有する剥離性支持体１２０を備えるコート層付きの剥離ライナー１１０であり得る。剥離性支持体１２０は、ライナー基材の少なくとも一方の表面に剥離処理層を有するものであってもよく、低接着性材料からなる支持体であってもよい。この剥離性支持体１２０の剥離性表面１２０Ａ上に、粘着シートに転写可能なコート層３０が設けられる。つまり、コート層３０は、粘着剤の粘着力等によって分離可能な状態で剥離性表面１２０Ａ上に配置されている。このような、転写可能なコート層３０を表面に有する剥離ライナー１１０を用いることにより、ここに開示される粘着シートが好ましく作製される。剥離性支持体の剥離性表面上に設けられるコート層の構成（形状、配置状態、配置関係、サイズ、パターン等）は、上述した粘着シートの接着面におけるコート層の構成と基本的に同じであるので、説明は省略する。また、剥離ライナーに設けられるコート層の線状に延びる部分についても、その第１面が剥離性表面側に位置し、第２面が剥離性表面上において外表面を構成する他は、基本的に上述のとおりであるので、説明は省略する。
【０１１５】
剥離ライナーの厚さ（総厚さ）は特に限定されないが、剥離作業性や取扱い性、強度等の観点から、１０〜５００μｍ（例えば１５〜１００μｍ）程度とすることが好ましい。
【０１１６】
ここに開示される粘着シートは、上述のように、被着体への貼り付け時において、被着体との間における気泡等の発生を効率よく防止することができる。したがって、手作業による貼り付け（手貼り）や、自動貼り機等を用いての貼り付け（自動貼り）のいずれの貼り付け方法においても、貼り付け性が向上する。例えば、手貼りで貼り付ける場合には、個人の技量への依存度を低減し得るので、貼り付け効率や貼り付け品質の向上、安定化等の利点が得られる。また、自動貼りで貼り付ける場合には、気泡の混入等の貼り付け不良の低減や、貼り直し作業の低減が実現され得る。したがって、手貼り、自動貼りいずれの場合も、貼り付け効率や品質の向上、品質の安定化等を実現することが可能となり、これによって粘着シートを使用して構築される物品の生産性や品質も向上する。ここに開示される技術は、より均一な貼り付けを実現し得ることから、自動貼り機を用いて貼り付けられる態様の粘着シートとして、特に好適である。
【０１１７】
また、粘着シートと被着体との間には、貼り付け時だけでなく、貼り付け後、時間が経過するにつれて気泡等が発生する場合がある。典型的には、粘着シートを貼り付けた後に、比較的高温（例えば３５℃以上）環境下で保管、使用等された場合に、上述の気泡等が粘着シートと被着体との間に発生し、外観性の低下を引き起こし得る。例えば、夏場の工場内や屋外、電子機器内部等は、上記のような高温状態となりやすい。ここに開示される技術によると、上記のような高温環境に曝される用途に用いられても、気泡等の発生を防止することができる。
【０１１８】
ここに開示される粘着シートは、上述したような特徴を活かして、各種物品の表面に貼り付ける用途に好ましく利用され得る。好ましい一態様では、各種の装飾シートや表面保護シート、フレキソ印刷等の印刷板の固定シート、遮光シート等として利用され得る。例えば、車両の外装や住宅建材等に貼り付けられる装飾シート（典型的には塗装代替シート）として好適である。また、ディスプレイ（典型的にはテレビのディスプレイ）等の電子機器の内部において、例えばシャーシ外面の平滑性を向上する目的や、各種部材表面のネジ穴等の不均一部分を覆う目的で使用される被覆シートとしても好適である。このような被覆シートを用いることで、被着体外面における外観ムラの低減や寸法精度の均一化が実現され得る。また、外観性が重視されるバッテリーパックの外装シートとしても好ましく使用され得る。
【０１１９】
また、ここに開示される粘着シートは、薄厚に構成した場合であっても、貼り付け後の外観品質の低下を防ぎつつ、良好な粘着特性を維持することが可能である。したがって、薄厚化や軽量化が求められており、かつ省資源化が望ましい用途（例えば携帯電子機器用途）に好ましく適用され得る。具体的には、携帯電話、スマートフォン、タブレット型パソコン、ノート型パソコン、各種ウェアラブル機器（例えば、腕時計のように手首に装着するリストウェア型、クリップやストラップ等で体の一部に装着するモジュラー型、メガネ型（単眼型や両眼型。ヘッドマウント型も含む。）を包含するアイウェア型、シャツや靴下、帽子等に例えばアクセサリの形態で取り付ける衣服型、イヤホンのように耳に取り付けるイヤウェア型等）、デジタルカメラ、デジタルビデオカメラ、音響機器（携帯音楽プレーヤー、ＩＣレコーダー等）、計算機（電卓等）、携帯ゲーム機器、電子辞書、電子手帳、電子書籍、車載用情報機器、携帯ラジオ、携帯テレビ、携帯プリンター、携帯スキャナ、携帯モデム等の携帯電子機器の表面保護シート、上記携帯電子機器の液晶表示装置における接合固定用途、上記携帯電子機器の表示部を保護する保護パネル（レンズ）固定、携帯電話のキーモジュール部材固定、リムシート固定、デコレーションパネル固定、バッテリー固定、その他各種部材の固定、ロゴ（意匠文字）や各種デザイン等の表示物（各種標章を含む。）の固定等の用途に好ましく適用され得る。上記携帯電子機器に用いられる場合、粘着シートは、目的等に応じて、枠状（額縁状）、帯状（ストリップ状）等の形状を有するものであり得る。なお、本明細書において「携帯」とは、単に携帯することが可能であるだけでは十分ではなく、個人（標準的な成人）が相対的に容易に持ち運び可能なレベルの携帯性を有することを意味するものとする。
【０１２０】
この明細書により開示される事項には以下のものが含まれる。
（１）  フィルム状基材と、該フィルム状基材の少なくとも一方の表面上に設けられた粘着剤層と、を備える携帯電子機器用粘着シートであって、
前記粘着剤層の表面を部分的に覆うコート層をさらに備え、
前記コート層の厚さは３μｍ未満である、粘着シート。
（２）  前記粘着剤層の厚さは２０μｍ以下である、上記（１）に記載の粘着シート。
（３）  前記粘着剤層の厚さＴＡに対する前記コート層の厚さＴＣの比（ＴＣ／ＴＡ）は０．７５以下である、上記（１）または（２）に記載の粘着シート。
（４）  前記粘着剤層として、前記フィルム状基材の第１表面上に設けられた第１粘着剤層と、前記フィルム状基材の第２表面上に設けられた第２粘着剤層と、を備え、
前記第１粘着剤層および第２粘着剤層の少なくとも一方の粘着剤層の表面に前記コート層が部分的に配置されている、上記（１）〜（３）のいずれかに記載の粘着シート。
（５）  前記フィルム状基材の厚さは５μｍ未満である、上記（１）〜（４）のいずれかに記載の粘着シート。
（６）  総厚さが５０μｍ以下である、上記（５）に記載の粘着シート。
【０１２１】
（７）  前記粘着剤層は、該粘着剤層に含まれるポリマー成分の５０重量％を超える割合でアクリル系ポリマーを含み、
前記アクリル系ポリマーは、モノマー成分として、式（１）：
ＣＨ２＝Ｃ（Ｒ１）ＣＯＯＲ２          （１）
（上記式（１）中のＲ１は水素原子またはメチル基である。また、Ｒ２は炭素原子数１〜２０の鎖状アルキル基である。）；で表されるアルキル（メタ）アクリレートを５０重量％を超える割合で含む、上記（１）〜（６）のいずれかに記載の粘着シート。
（８）  前記アルキル（メタ）アクリレートは、ｎ−ブチルアクリレートおよび／または２−エチルヘキシルアクリレートである、上記（７）に記載の粘着シート。
（９）  前記アクリル系ポリマーは、副モノマーとしてカルボキシ基含有モノマーおよび／または水酸基含有モノマーが共重合されたアクリル系ポリマーである、上記（７）または（８）のいずれかに記載の粘着シート。
（１０）  前記アクリル系ポリマーは、アクリル酸、メタクリル酸、２−ヒドロキシエチルアクリレートおよび４−ヒドロキシブチルアクリレートからなる群から選択される少なくとも１種の副モノマーが共重合されたアクリル系ポリマーである、上記（７）〜（９）のいずれかに記載の粘着シート。
（１１）  前記アクリル系ポリマーには、カルボキシ基含有モノマーが共重合されており、前記カルボキシ基含有モノマーの共重合割合は、前記アクリル系ポリマーの合成に使用する全モノマー成分中、０．１〜１０重量％である、上記（７）〜（１０）のいずれかに記載の粘着シート。
（１２）  前記アクリル系ポリマーには水酸基含有モノマーが共重合されており、
前記水酸基含有モノマーの共重合割合は、前記アクリル系ポリマーの合成に使用する全モノマー成分中、０．００１〜１０重量％である、上記（７）〜（１１）のいずれかに記載の粘着シート。
（１３）  前記粘着剤層は、イソシアネート系架橋剤および／またはエポキシ系架橋剤を含む、上記（７）〜（１２）のいずれかに記載の粘着シート。
（１４）  前記粘着剤層は、軟化点が１００℃〜１４０℃である粘着付与樹脂を、前記アクリル系ポリマー１００重量部に対して３０〜６０重量部の割合で含み、
前記粘着付与樹脂は、ロジン系粘着付与樹脂、テルペン系粘着付与樹脂および炭化水素系粘着付与樹脂からなる群から選択される少なくとも１種である、上記（７）〜（１３）のいずれかに記載の粘着シート。
【０１２２】
（１５）  前記コート層は透明樹脂からなる、上記（１）〜（１４）のいずれかに記載の粘着シート。
（１６）  前記コート層は、ポリウレタン系樹脂、フェノール系樹脂、エポキシ系樹脂、ポリアミド系樹脂、尿素メラミン系樹脂、シリコーン系樹脂、ポリシラザン系樹脂、フッ素系樹脂、フェノキシ樹脂、メタクリル系樹脂、アクリル系樹脂、アクリル−ウレタン系樹脂、アクリル−スチレン系樹脂、ポリアリレート樹脂、ポリエステル系樹脂、ポリオレフィン系樹脂、ポリスチレン系樹脂、ポリ塩化ビニル、塩化ビニル−酢酸ビニル共重合体、ポリ酢酸ビニル、ポリ塩化ビニリデン、ポリカーボネート、セルロース類およびポリアセタールからなる群から選択される少なくとも１種の樹脂を含む、上記（１）〜（１５）のいずれかに記載の粘着シート。
（１７）  前記コート層はポリウレタン系樹脂である、上記（１）〜（１６）のいずれかに記載の粘着シート。
（１８）  前記コート層は、二液混合硬化型のポリウレタン系樹脂である、上記（１）〜（１７）のいずれかに記載の粘着シート。
（１９）  前記フィルム状基材は、ポリオレフィン系樹脂フィルム、ポリエステル系樹脂フィルム、塩化ビニル系樹脂フィルム、酢酸ビニル系樹脂フィルム、ポリイミド系樹脂フィルム、ポリアミド系樹脂フィルム、フッ素系樹脂フィルムまたはセロハンフィルムである、上記（１）〜（１８）のいずれかに記載の粘着シート。
（２０）  前記フィルム状基材はポリエステルフィルムである、上記（１）〜（１９）のいずれかに記載の粘着シート。
（２１）  前記フィルム状基材はポリエチレンテレフタレートフィルムである、上記（１）〜（２０）のいずれかに記載の粘着シート。
（２２）  前記フィルム状基材は８０％以上の全光線透過率を示す、上記（１）〜（２１）のいずれかに記載の粘着シート。
（２３）  前記フィルム状基材は発泡体フィルムである、上記（１）〜（１８）のいずれかに記載の粘着シート。
（２４）  前記発泡体フィルムの平均気泡径は１０〜２００μｍであり、密度は０．０１〜０．７ｇ／ｃｍ３である、上記（２３）に記載の粘着シート。
（２５）  前記発泡体フィルムは、アクリル系樹脂発泡体またはポリオレフィン系樹脂発泡体である、上記（２３）または（２４）に記載の粘着シート。
【０１２３】
（２６）  前記粘着シートの接着面は、前記粘着剤層と前記コート層とによって構成されており、
前記コート層は、前記接着面の一端から他端に向かって線状に延びる部分を有しており、
前記線状に延びる部分は、前記粘着シートの接着面を構成する第１面と、該第１面に対して該粘着剤層側に位置する第２面と、を有しており、
前記線状に延びる部分の第２面は、該線状に延びる部分の長手方向に直交する断面において、全体としてなだらかな曲線で構成されている、上記（１）〜（２５）のいずれかに記載の粘着シート。
（２７）  前記線状に延びる部分の第２面は、該線状に延びる部分の長手方向に直交する断面において、該線状に延びる部分の一端を起点として中央に向かうにつれて、なだらかな曲線で前記粘着剤層の深さ方向に延びる部分を有する、上記（２６）に記載の粘着シート。
（２８）  前記線状に延びる部分の第２面は、該線状に延びる部分の長手方向に直交する断面において、該線状に延びる部分の一端から前記粘着剤層の深さ方向に延びる傾斜部と、該線状に延びる部分の最深部を含み且つ前記接着面にほぼ平行する平坦部と、を有する、上記（２６）または（２７）に記載の粘着シート。
（２９）  前記傾斜部は、前記粘着剤層側に凸に湾曲している、上記（２８）に記載の粘着シート。
（３０）  前記線状に延びる部分は、その厚さＴに対する幅Ｗの比（Ｗ／Ｔ）が５０以上である、上記（２７）〜（２９）のいずれかに記載の粘着シート。
（３１）  前記線状に延びる部分の幅は１００μｍ以上である、上記（２７）〜（３０）のいずれかに記載の粘着シート。
【０１２４】
（３２）  前記粘着剤層表面はコート層配置部とコート層非配置部とを有しており、
前記粘着剤層表面における前記コート層非配置部の面積割合は７０％以上である、上記（１）〜（３１）のいずれかに記載の粘着シート。
（３３）  前記線状に延びる部分の幅は０．１〜２ｍｍの範囲内である、上記（３２）に記載の粘着シート。
（３４）  前記粘着剤層表面には、前記線状に延びる部分が複数配置されており、
前記複数の線状に延びる部分のうち一群を構成する複数の線状に延びる部分は、その幅方向にて間隔をおいて配置されており、これによって、前記コート層配置部はストライプ状パターンを有する、上記（３２）または（３３）に記載の粘着シート。
（３５）  前記コート層配置部は、第１ストライプ状パターン部と、該第１ストライプ状パターン部と交差するように配置された第２ストライプ状パターン部とを含み、これによって、前記コート層配置部は格子状パターンを有する、上記（３４）に記載の粘着シート。
（３６）  前記コート層配置部において、一のストライプ状パターンを構成する複数の線状に延びる部分の間隔は１．０〜１０ｍｍの範囲内である、上記（３４）または（３５）に記載の粘着シート。
（３７）  前記コート層が部分的に配置された接着面は、１３Ｎ／２５ｍｍ以上の２４時間経過後１８０度剥離強度を示す、上記（３２）〜（３６）のいずれかに記載の粘着シート。
【０１２５】
（３８）  上記（１）〜（３７）のいずれかに記載の粘着シートと、該粘着シートの接着面を保護する剥離ライナーと、を備える、剥離ライナー付き粘着シート。
（３９）  前記剥離ライナーの表面のうち前記接着面側の表面は、平滑に形成されている、上記（３９）に記載の剥離ライナー付き粘着シート。
（４０）  少なくとも一方の表面が剥離性表面である剥離性支持体を備える粘着シート用剥離ライナーであって、
前記剥離性支持体の剥離性表面上には、ここに開示されるいずれかのコート層であって粘着シートに転写可能なコート層が設けられている、剥離ライナー。
（４１）  前記コート層は、前記剥離性表面の一端から他端に向かって線状に延びる部分を有しており、
前記線状に延びる部分は、前記剥離性表面側に位置する第１面と、該剥離性表面上において外表面を構成する第２面と、を有しており、
前記線状に延びる部分の第２面は、該線状に延びる部分の長手方向に直交する断面において、全体としてなだらかな曲線で構成されている、上記（４０）に記載の剥離ライナー。
（４２）  前記コート層の厚さは３μｍ未満である、上記（４０）または（４１）に記載の剥離ライナー。
（４３）  剥離性支持体の剥離性表面上に粘着剤層を形成する工程と、フィルム状基材の表面に前記粘着剤層を転写する工程と、を含む、上記（１）〜（３７）のいずれかに記載の粘着シートを製造する方法であって、
前記剥離性支持体の剥離性表面上にはコート層が部分的に形成されており、前記粘着剤層を形成する工程は、前記コート層が形成された前記剥離性表面上に粘着剤層をさらに形成する工程であるか；あるいは
前記剥離性支持体の剥離性表面上にはコート層が形成されておらず、前記粘着剤層を転写する工程の後、前記剥離性支持体を前記粘着剤層から除去し、
剥離性表面上にコート層が部分的に形成されたコート層形成剥離性支持体を用意し、前記コート層形成剥離性支持体を、該コート層が前記粘着シートの接着面に転写されるように該粘着剤層に重ねる；ことを特徴とする、製造方法。
（４５）  剥離性支持体の剥離性表面上にコート層を部分的に形成する工程と；
前記コート層が形成された前記剥離性表面上に粘着剤層をさらに形成する工程と；
フィルム状基材の表面に前記粘着剤層を転写する工程と；
を含む、上記（１）〜（３７）のいずれかに記載の粘着シートを製造する方法。
【０１２６】
以下、本発明に関するいくつかの実施例を説明するが、本発明を実施例に示すものに限定することを意図したものではない。なお、以下の説明において「部」および「％」は、特に断りがない限り重量基準である。
【０１２７】
＜例１＞
（粘着剤組成物の調製）
攪拌機、温度計、窒素ガス導入管、還流冷却器、滴下ロートを備えた反応容器に、ｎ−ブチルアクリレート７０部と、２−エチルヘキシルアクリレート３０部と、アクリル酸３部と、４−ヒドロキシブチルアクリレート０．０５部と、重合開始剤としてアゾビスイソブチロニトリル０．０８部と、重合溶媒としてのトルエンとを仕込み、６０℃で６時間溶液重合してアクリル系ポリマーのトルエン溶液（粘度２８Ｐａ・ｓ、固形分４０％）を得た。得られたアクリル系ポリマーのＭｗは約４４万であった。
上記トルエン溶液に含まれるアクリル系ポリマー１００部に対し、粘着付与樹脂としての重合ロジンペンタエリスリトールエステル（荒川化学工業社製、商品名「ペンセルＤ−１２５」、軟化点１２５℃）３０部を加えた後、イソシアネート系架橋剤（日本ポリウレタン工業社製、商品名「コロネートＬ」）３部を添加、混合して、アクリル系粘着剤組成物を調製した。
【０１２８】
（コート層の形成）
厚さ７５μｍの剥離フィルム（フジコー社製、商品名「ＦＭＮ−７５ＷＤ（Ｃ１−ＣＡ１）」）の剥離性表面にコート層形成材料（ウレタン系：２液混合硬化型インク）をグラビア印刷により付与し、格子状パターンを有するコート層（塗布厚約１．５μｍ、透明）を形成した。このようにして、コート層が剥離性表面に部分的に形成されたコート層形成剥離フィルムを得た。
【０１２９】
（粘着シートの作製）
上記で得たコート層形成剥離フィルムのコート層形成剥離性表面に、コンマコーターを用いて、上記粘着剤組成物を最終的な厚さが４μｍとなるように塗布、乾燥し、剥離フィルムに支持された形態の粘着剤層を得た。そして、厚さ２μｍのＰＥＴフィルム基材（商品名「ルミラー  ＳＤＣ６１」、東レ社製）を用意し、このＰＥＴ基材の第１面（コロナ放電処理面）に、上記で得た粘着剤層を剥離フィルムに支持された状態で転写した。剥離フィルムは、そのまま粘着剤層表面の保護に用いた。
また、厚さ３８μｍの剥離フィルム（商品名「ダイヤホイルＭＲＦ３８」、三菱樹脂社製）の剥離処理面に、上記粘着剤組成物を最終的な厚さが４μｍとなるように塗布、乾燥し、剥離フィルムに支持された形態の粘着剤層を得た。そして、上記ＰＥＴ基材の第２面（コロナ放電処理面）に、上記で得た粘着剤層を剥離フィルムに支持された状態で転写した。剥離フィルムは、そのまま粘着剤層表面の保護に用いた。
上記の方法で各粘着剤層をＰＥＴ基材の両面に転写することにより、ＰＥＴ基材の第１面にコート層形成粘着剤層が配置され、他方の面にコート層非形成粘着剤層が配置された基材付き両面粘着シートを作製した。この粘着シートの一方の接着面は、図１に示すコート層からなる格子状パターンが形成されたコート層形成接着面であり、コート層の帯状部分の幅（線幅）は約０．２ｍｍ、帯状部分の間隔は約１．８ｍｍ、帯状部分のピッチは約２ｍｍであり、粘着シートの接着面におけるコート層の面積割合は１９％であった。上記粘着シートの他方の接着面は、コート層非形成接着面である。
【０１３０】
＜例２および例３＞
コート層の厚さ、粘着剤層の厚さを表１に示す値に変更した他は例１と同様にして各例に係る粘着シートを作製した。
【０１３１】
＜例４および例５＞
粘着シートの作製において、両面ともにコート層非形成の粘着剤層をＰＥＴ基材に転写した後、一方の粘着剤層側の剥離フィルムを除去して、コート層形成剥離フィルムを貼り合わせた。その他は例１，２と同様にして、例４，５に係る基材付き両面粘着シートをそれぞれ作製した。これらの例に係る粘着シートでは、ＰＥＴ基材の第１面にコート層形成粘着剤層が配置され、他方の面にコート層非形成粘着剤層が配置されている。
【０１３２】
＜例６＞
コート層の厚さを表１に示す値に変更した他は例４と同様にして本例に係る粘着シートを作製した。
【０１３３】
＜例７＞
コート層の厚さを４μｍに変更した他は例３と同様にして粘着シートを作製しようとしたが、剥離フィルムのコート層形成剥離性表面上に粘着剤組成物を良好に塗布することができず、粘着シートを作製することができなかった。
【０１３４】
＜例８および例９＞
コート層を形成しなかった他は例１，３と同様にして、例８，９に係る粘着シートをそれぞれ作製した。これらの例では、コート層形成剥離フィルムを使用せずコート層非形成の剥離フィルムのみを用いた。
【０１３５】
［空気抜け性］
各例に係る両面粘着シートの一方の接着面（コート層非形成接着面）を露出させ、厚さ２５μｍのＰＥＴフィルムで裏打ちし、５０ｍｍ×５０ｍｍの正方形状にカットして測定サンプルを作製した。この測定サンプルの他方の接着面（例１〜７についてはコート層形成接着面）を露出させ、水平に載置された被着体としてのステンレス鋼板（ＳＵＳ板）の上に、上記他方の接着面が被着体側となるように測定サンプルを乗せた（圧着はしない）。
次に、気泡形成用ゴム板を用意し、これを上記測定サンプルの上に重ねて、プレスすることにより、測定サンプルの接着面（コート層形成接着面）と被着体表面との間に気泡を形成した。具体的には、気泡形成用ゴム板として、５０ｍｍ×５０ｍｍの正方形状を有し、その面中央に２０ｍｍ×２０ｍｍの正方形状の開口（貫通孔）を有するゴム板を用意した。この気泡形成用ゴム板を上記測定サンプルの上面（裏打ち面）に重ねて、その上から３ｋｇｆ、５秒間の条件でプレスし、当該ゴム板の枠形状に対応する部分における測定サンプルの接着面（例１〜７についてはコート層形成接着面）と被着体表面とを圧着させ、ゴム板の開口に対応する非荷重領域（２０ｍｍ×２０ｍｍの正方形状領域）における測定サンプルの接着面（例１〜７についてはコート層形成接着面）と被着体表面との間に気泡を形成した。
そして、上記測定サンプルの裏打ち面上の気泡形成用ゴム板を取り除いて、５０ｍｍ×５０ｍｍの正方形状のゴム板（開口なし）を上記測定サンプルの裏打ち面上に重ねて、その上から、３ｋｇｆ、１５秒間の条件でプレスした。ゴム板を取り除き、予め形成した気泡の抜け具合を目視で確認した。粘着シートの接着面と被着体との間に気泡が認められなかった場合「合格」と判定し、気泡が認められた場合「不合格」と判定した。なお、ゴム板としては、入間川ゴム社製の商品名「ＮＥＯ−２００」（厚さ３ｍｍ）を使用し、気泡形成用ゴム板としては、同種のゴム板を加工したものを用いた。
【０１３６】
［粘着力発現率（接着面の表面状態）］
各例に係る両面粘着シートの一方の接着面（コート層非形成接着面）を露出させ、厚さ５０μｍのＰＥＴフィルムで裏打ちし、２０ｍｍ×１００ｍｍのサイズにカットして測定サンプルを作製した。この測定サンプルの他方の接着面（例１〜７についてはコート層形成接着面）を露出させ、２３℃、５０％ＲＨの環境下にて、上記測定サンプルの露出接着面をステンレス鋼板（ＳＵＳ板）の表面に５ｋｇのローラを１往復させて圧着した。同環境に２４時間放置した後、万能引張圧縮試験機を使用して、ＪＩＳ  Ｚ  ０２３７：２０００に準じて、引張速度３００ｍｍ／分、剥離角度１８０度の条件で、剥離強度（Ｎ／２０ｍｍ）を測定した（２４時間経過後接着力）。
各例に対応するコート層非形成粘着シート（接着面における粘着剤層の面積割合１００％、コート層の面積割合０％）の基準剥離強度ＰＣを１００％として、各例に係る粘着シートの接着面におけるコート層の面積割合を差し引き、各例に係る粘着シートの理論剥離強度（理論値）ＰＴ（Ｎ／２０ｍｍ）を求めた。具体的には、例１，２，４〜６については、例８の剥離強度を基準剥離強度ＰＣとし、例３，７については、例９の剥離強度を基準剥離強度ＰＣとし、粘着シートの接着面（コート層形成接着面）におけるコート層の面積割合１９％（１００−１９＝８１％）から、理論剥離強度ＰＴ（ＰＴ＝ＰＣ×０．８１）を求めた。
理論剥離強度ＰＴに対して実測値ＰＭ（各例に係る粘着シートの上記条件で測定された剥離強度）が９０％以上であれば（ＰＭ≧ＰＴ×０．９）、粘着剤層表面に形成されたコート層が粘着剤層によく馴染み、粘着シートの接着面（コート層形成接着面）の表面状態が良く、理論値に近い値を実現したものと評価し得る。すなわち、ＰＭ≧ＰＴ×０．９を満足した場合「合格」と判定し、ＰＭ≧ＰＴ×０．９を満足しなかった場合「不合格」と判定した。
【０１３７】
［厚み公差］
各例に係る粘着シートを用意し、ダイヤルゲージを用いて、コート層の格子の交点１０点と、格子状パターンのコート層に囲まれた矩形状の粘着剤層露出部分の中心１０点につき、厚さを測定し、そのなかの最大値ＴＭ（μｍ）と標準厚さＴＳ（μｍ）とを、式：（ＴＭ−ＴＳ）／ＴＳ×１００；に代入し、得られた値を厚み公差（％）として用いた。粘着シートの厚み公差が５０％以下であった場合「合格」と判定し、上記厚み公差が５０％を超えた場合「不合格」と判定した。
【０１３８】
【表１】
0006664166.tif 000002
【０１３９】
各例に係る粘着シートの概略と評価結果とを表１に示した。表１に示されるように、例１〜６では、空気抜け手段としてのコート層を粘着剤層の表面に配置することで、良好な空気抜け性が得られた。これに対して、コート層を設けなかった例８，９では、気泡が抜けず空気抜け性の評価は不合格であった。また、コート層の厚さが３μｍ未満である例１〜５では、粘着シートの厚み公差は５０％以下の範囲内となったのに対し、厚さ３μｍ超のコート層を備える例６の粘着シートでは厚み公差が５０％を超えた。このことは、コート層の厚さが３μｍ未満であることにより、コート層を原因とする粘着シート接着面の平滑性の低下が抑制されたことを示唆している。さらに、例１〜５の粘着シートは、粘着力発現率がいずれも９０％以上であり、被着体への貼り付け後の比較的早い段階から所期の粘着特性を発現することが示された。これに対して、例６では、例１〜５と比べて粘着力発現率は低かった。この結果は、コート層が薄厚であることにより、粘着剤とコート層とからなる粘着シート接着面が被着体に馴染みやすかったことを示唆している。
これらの結果から、コート層の厚さを３μｍ未満とすることにより、良好な空気抜け性が得られ、粘着シートの接着面が平滑となり、被着体への貼り付け後の早い段階から良好な粘着特性を示すことがわかる。
【０１４０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【符号の説明】
【０１４１】
１，２    粘着シート
１Ａ    接着面
１０    フィルム状基材
２０，２１，２２    粘着剤層
２０Ａ    粘着剤層表面
３０    コート層
４０    コート層パターン（格子状パターン）
４２    第１ストライプ状パターン部
４４    第２ストライプ状パターン部
５０    線状に延びる部分（帯状部分）
５２    第１面
５４    第２面
５６    線状に延びる部分の幅方向の一端（左端）
５８    線状に延びる部分の幅方向の他端（右端）
６０    傾斜部
６２    平坦部
７０    コート層配置部
７２    コート層非配置部
１００，１０１，１０２    剥離ライナー
１１０    コート層付き剥離ライナー
１２０    剥離性支持体
１２０Ａ    剥離性表面
【図１】
0006664166.tif 000003
【図２】
0006664166.tif 000004
【図３】
0006664166.tif 000005
【図４】
0006664166.tif 000006
【図５】
0006664166.tif 000007
【図６】
0006664166.tif 000008
【図７】
0006664166.tif 000009
【図８】
0006664166.tif 000010